(57)【要約】二酸化炭素および酸素バリア性が増強されたポリエステル組成物を含有する容器が提供される。該ポリエステル組成物はポリエステルおよびプリン誘導体を含有する。特定の実施形態においては、該プリン誘導体はカフェインなどのプリンジオンを含有する。
2009511369.tif 000002
【特許請求の範囲】
【請求項１】
ポリエステルおよびプリン誘導体を含有するポリエステル組成物を含有する容器。
【請求項２】
前記プリン誘導体が、以下の化学式1の化学構造を有する化合物を含む、
【化１】
2009511369.tif 000040
（式中Ｒ１、Ｒ３、Ｒ５、およびＲ７はそれぞれ独立して、水素、アリールアミノ、アルコキシ、アリールオキシ、アルケニル、アルキニル、または直鎖、鎖状、分岐、または環状のアルキル、アルケニル、アルキニル、アリール、ヘテロアリール、ヘテロサイクリック、もしくはアシル基を含み；
ｔ、ｔ１、ｘ、ｘ１、ｘ２、ｙ、およびｚはそれぞれ独立して、単結合または二重結合であり；ｔ’、ｘ'、ｙ'、およびｚ'はそれぞれ独立して、０または１であり；ｘ”、ｙ”、およびｗ'はそれぞれ独立して、１または２であり；
ｘが二重結合の場合、ｘ１は単結合であり；ｘ１が二重結合の場合、ｘおよびｘ２は単結合であり；ｘ２が二重結合の場合、ｘ１およびｔ１は単結合であり；ｔが二重結合の場合、ｔ１およびｚは単結合であり；ｚが二重結合の場合、ｔは単結合であり；ｔ１が二重結合の場合、tおよびｘ２は単結合であり；ｘが二重結合の場合、ｘ'は０であり；ｘまたはｘ１が二重結合の場合、ｘ”は１であり;ｙが二重結合の場合、ｙ'は０でありｙ”は１であり;ｔまたはｔ１が二重結合の場合、ｔ’は０であり；ｚおよびｔが単結合の場合、ｗ'は２であり;ｚまたはｔが二重結合の場合、ｗ'は１であり;ｚが二重結合の場合、ｚ'は０であり；ｘ、ｙ、またはｚはそれぞれ独立して単結合の場合、ｘ'、ｙ'、およびｚ'はそれぞれ独立して１であり；
Ｒ２、Ｒ４、およびＲ６はそれぞれ独立して、単結合または二重結合によって結合された基であってもよく；
Ｒ２、Ｒ４、またはＲ６が単結合によって結合された基である場合、Ｒ２、Ｒ４、およびＲ６はそれぞれ独立して、水素、ヒドロキシル、アミノ、アミド、アルキルアミノ、アリールアミノ、アルコキシ、アリールオキシ、ニトロ、アシル、アルケニル、アルキニル、シアノ、スルホ、スルファト、メルカプト、イミノ、スルホニル、スルフェニル、スルフィニル、スルファモイル、ホスホニル、ホフィニル(phophinyl)、ホホリル(phophoryl)、ホスフィノ、チオエステル、チオエーテル、アンヒドリド、オキシムノ(oximno)、ヒドラジノ、カルバミル、ホスホン酸、ホスホナト、または直鎖、鎖状、分岐、または環状のアルキル、アルケニル、アルキニル、アリール、ヘテロアリール、ヘテロサイクリック、もしくはアシル基を含み；
Ｒ２、Ｒ４、またはＲ６が二重結合によって結合された基である場合、Ｒ２、Ｒ４、またはＲ６はそれぞれ独立して、酸素、硫黄、ＣＲ８Ｒ９、ＳＯ２、またはＮＲ１０を含み；Ｒ８およびＲ９はそれぞれ独立して、水素、ヒドロキシル、アミノ、アミド、アルキルアミノ、アリールアミノ、アルコキシ、アリールオキシ、ニトロ、アシル、アルケニル、アルキニル、シアノ、スルホ、スルファト、メルカプト、イミノ、スルホニル、スルフェニル、スルフィニル、スルファモイル、ホスホニル、ホフィニル、ホホリル、ホスフィノ、チオエステル、チオエーテル、アンヒドリド、オキシムノ、ヒドラジノ、カルバミル、ホスホン酸、ホスホナト、または直鎖、鎖状、分岐、または環状のアルキル、アルケニル、アルキニル、アリール、ヘテロアリール、ヘテロサイクリック、もしくはアシル基を含み;Ｒ１０は水素、アリールアミノ、アルコキシ、アリールオキシ、アルケニル、アルキニル、または直鎖、鎖状、分岐、または環状のアルキル、アルケニル、アルキニル、アリール、ヘテロアリール、ヘテロサイクリック、もしくはアシル基を含み；
ｘ”が２の場合、両方のＲ２は同一または異なっていてもよく；ｙ”が２の場合、両方のＲ４は同一または異なっていてもよく;そしてｗ'が２の場合、両方のＲ６は同一または異なっていてもよい。）
請求項１に記載の容器。
【請求項３】
前記化学式1のプリン誘導体が、以下の化学式２の化学構造を有する化合物を含む、
【化２】
2009511369.tif 000041
（式中ｘ、ｘ１、ｙ、およびｚは単結合であり；ｘ２およびｔは二重結合であり;ｗ'、ｘ'、ｙ'、ｚ'、ｘ”、およびｙ”は１であり;ｔ'は０であり; Ｒ２およびＲ４はそれぞれ独立して、酸素、硫黄、ＣＲ８Ｒ９、ＳＯ２、またはＮＲ１０を含む二重結合によって結合された基であり；そしてＲ１、Ｒ３、Ｒ５、およびＲ６はそれぞれ独立して、水素、ヒドロキシル、アミノ、アミド、アルキルアミノ、アリールアミノ、アルコキシ、アリールオキシ、ニトロ、アシル、アルケニル、アルキニル、シアノ、スルホ、スルファト、メルカプト、イミノ、スルホニル、スルフェニル、スルフィニル、スルファモイル、ホスホニル、ホフィニル、ホホリル、ホスフィノ、チオエステル、チオエーテル、アンヒドリド、オキシムノ、ヒドラジノ、カルバミル、ホスホン酸、ホスホナト、または直鎖、鎖状、分岐、または環状のアルキル、アルケニル、アルキニル、アリール、ヘテロアリール、ヘテロサイクリック、もしくはアシル基を含む。）
請求項２に記載の容器。
【請求項４】
前記化学式２のプリン誘導体が、式中Ｒ１およびＲ６は水素;Ｒ２およびＲ４は酸素;そしてＲ３およびＲ５はメチルである、以下の化学構造を有するプリンジオンであるテオブロミンを含む、
【化３】
2009511369.tif 000042
請求項３に記載の容器。
【請求項５】
前記化学式２のプリン誘導体が、式中Ｒ６は水素；Ｒ２およびＲ４は酸素；そしてＲ１、Ｒ３およびＲ５はメチルである、以下の化学構造を有するプリンジオンであるカフェインを含む、
【化４】
2009511369.tif 000043
請求項３に記載の容器。
【請求項６】
前記化学式２のプリン誘導体が、式中Ｒ５およびＲ６は水素；Ｒ２およびＲ４は酸素；そしてＲ１およびＲ３はメチルである、以下の化学構造を有するプリンジオンであるテオフィリンを含む、
【化５】
2009511369.tif 000044
請求項３に記載の容器。
【請求項７】
前記化学式２のプリン誘導体が、式中Ｒ１、Ｒ３、Ｒ５、およびＲ６は水素；そしてＲ２およびＲ４は酸素である、以下の化学構造を有するプリンジオンであるキサンチンを含む、
【化６】
2009511369.tif 000045
請求項３に記載の容器。
【請求項８】
前記化学式１のプリン誘導体が、以下の化学式３の化学構造を有する化合物を含む、
【化７】
2009511369.tif 000046
（式中ｘ、ｘ１、ｙ、ｔ、およびｔ１は単結合であり；ｘ２およびｚは二重結合であり;ｔ'、ｗ'、ｘ'、ｙ'、ｘ”、およびｙ”は１であり;ｚ'は０であり; Ｒ２およびＲ４はそれぞれ独立して、酸素、硫黄、ＣＲ８Ｒ９、ＳＯ２、またはＮＲ１０を含む二重結合によって結合された基であり；そしてＲ１、Ｒ３、Ｒ６、およびＲ７はそれぞれ独立して、水素、ヒドロキシル、アミノ、アミド、アルキルアミノ、アリールアミノ、アルコキシ、アリールオキシ、ニトロ、アシル、アルケニル、アルキニル、シアノ、スルホ、スルファト、メルカプト、イミノ、スルホニル、スルフェニル、スルフィニル、スルファモイル、ホスホニル、ホフィニル、ホホリル、ホスフィノ、チオエステル、チオエーテル、アンヒドリド、オキシムノ、ヒドラジノ、カルバミル、ホスホン酸、ホスホナト、または直鎖、鎖状、分岐、または環状のアルキル、アルケニル、アルキニル、アリール、ヘテロアリール、ヘテロサイクリック、もしくはアシル基を含む。）
請求項２に記載の容器。
【請求項９】
前記化学式１のプリン誘導体が、以下の化学式４の化学構造を有する化合物を含む、
【化８】
2009511369.tif 000047
（式中ｘ、ｘ１、ｙ、ｔ、ｔ１、およびｚは単結合であり；ｘ２は二重結合であり;ｔ'、ｗ'、ｘ'、ｙ'、ｚ’、ｘ”、およびｙ”は１であり;Ｒ２、Ｒ４、およびＲ６はそれぞれ独立して、酸素、硫黄、ＣＲ８Ｒ９、ＳＯ２、またはＮＲ１０を含む二重結合によって結合された基であり；そしてＲ１、Ｒ３、Ｒ５、およびＲ７はそれぞれ独立して、水素、ヒドロキシル、アミノ、アミド、アルキルアミノ、アリールアミノ、アルコキシ、アリールオキシ、ニトロ、アシル、アルケニル、アルキニル、シアノ、スルホ、スルファト、メルカプト、イミノ、スルホニル、スルフェニル、スルフィニル、スルファモイル、ホスホニル、ホフィニル、ホホリル、ホスフィノ、チオエステル、チオエーテル、アンヒドリド、オキシムノ、ヒドラジノ、カルバミル、ホスホン酸、ホスホナト、または直鎖、鎖状、分岐、または環状のアルキル、アルケニル、アルキニル、アリール、ヘテロアリール、ヘテロサイクリック、もしくはアシル基を含む。）
請求項２に記載の容器。
【請求項１０】
前記化学式４のプリン誘導体が、式中Ｒ１、Ｒ３、Ｒ５、およびＲ７は水素；そしてＲ２、Ｒ４、およびＲ６は酸素である、以下の化学構造を有するプリンジオンである尿酸を含む、
【化９】
2009511369.tif 000048
請求項９に記載の容器。
【請求項１１】
前記化学式１のプリン誘導体が、以下の化学式５の化学構造を有する化合物を含む、
【化１０】
2009511369.tif 000049
（式中ｘ、ｘ１、ｔ１、およびｚは単結合であり；ｘ２、ｔ、およびｙは二重結合であり;ｗ'、ｘ'、ｚ’、ｘ”、およびｙ”は１であり; ｙ’およびｔ’は０であり；Ｒ４は酸素、硫黄、ＣＲ８Ｒ９、ＳＯ２、またはＮＲ１０を含む二重結合によって結合された基であり；そしてＲ１、Ｒ２、Ｒ５、およびＲ６はそれぞれ独立して、水素、ヒドロキシル、アミノ、アミド、アルキルアミノ、アリールアミノ、アルコキシ、アリールオキシ、ニトロ、アシル、アルケニル、アルキニル、シアノ、スルホ、スルファト、メルカプト、イミノ、スルホニル、スルフェニル、スルフィニル、スルファモイル、ホスホニル、ホフィニル、ホホリル、ホスフィノ、チオエステル、チオエーテル、アンヒドリド、オキシムノ、ヒドラジノ、カルバミル、ホスホン酸、ホスホナト、または直鎖、鎖状、分岐、または環状のアルキル、アルケニル、アルキニル、アリール、ヘテロアリール、ヘテロサイクリック、もしくはアシル基を含む。）
請求項２に記載の容器。
【請求項１２】
前記化学式５のプリン誘導体が、式中Ｒ１、Ｒ５、およびＲ６は水素；Ｒ２はアミノ；そしてＲ４は酸素である、以下の化学構造を有するグアニンを含む、
【化１１】
2009511369.tif 000050
請求項１１に記載の容器。
【請求項１３】
前記化学式１のプリン誘導体が、以下の化学式６の化学構造を有する化合物を含む、
【化１２】
2009511369.tif 000051
（式中ｘ、ｘ２、ｙ、およびｚは二重結合であり；ｘ１、ｔ、およびｔ１は単結合であり;ｔ'、ｗ'、ｘ”、およびｙ”は１であり;ｘ’およびｚ’は０であり；そしてＲ２、Ｒ４、Ｒ６、およびＲ７は水素、ヒドロキシル、アミノ、アミド、アルキルアミノ、アリールアミノ、アルコキシ、アリールオキシ、ニトロ、アシル、アルケニル、アルキニル、シアノ、スルホ、スルファト、メルカプト、イミノ、スルホニル、スルフェニル、スルフィニル、スルファモイル、ホスホニル、ホフィニル、ホホリル、ホスフィノ、チオエステル、チオエーテル、アンヒドリド、オキシムノ、ヒドラジノ、カルバミル、ホスホン酸、ホスホナト、または直鎖、鎖状、分岐、または環状のアルキル、アルケニル、アルキニル、アリール、ヘテロアリール、ヘテロサイクリック、もしくはアシル基を含む。）
請求項２に記載の容器。
【請求項１４】
前記化学式６のプリン誘導体が、式中Ｒ２、Ｒ６、およびＲ７は水素；そしてＲ４はアミノである、以下の化学構造を有するアデニンを含む、
【化１３】
2009511369.tif 000052
請求項１３に記載の容器。
【請求項１５】
前記化学式１のプリン誘導体が、以下の化学式７の化学構造を有する化合物を含む、
【化１４】
2009511369.tif 000053
（式中ｘ、ｘ２、およびｔは二重結合であり；ｔ１、ｘ１、ｙ、およびｚは単結合であり;ｗ'、ｙ'、ｚ’、ｘ”、およびｙ”は１であり;ｔ’およびｘ’は０であり；Ｒ２は酸素、硫黄、ＣＲ８Ｒ９、ＳＯ２、またはＮＲ１０を含む二重結合によって結合された基であり；そしてＲ３、Ｒ４、Ｒ５、およびＲ６はそれぞれ独立して、水素、ヒドロキシル、アミノ、アミド、アルキルアミノ、アリールアミノ、アルコキシ、アリールオキシ、ニトロ、アシル、アルケニル、アルキニル、シアノ、スルホ、スルファト、メルカプト、イミノ、スルホニル、スルフェニル、スルフィニル、スルファモイル、ホスホニル、ホフィニル、ホホリル、ホスフィノ、チオエステル、チオエーテル、アンヒドリド、オキシムノ、ヒドラジノ、カルバミル、ホスホン酸、ホスホナト、または直鎖、鎖状、分岐、または環状のアルキル、アルケニル、アルキニル、アリール、ヘテロアリール、ヘテロサイクリック、もしくはアシル基を含む。）
請求項２に記載の容器。
【請求項１６】
前記化学式７のプリン誘導体が、式中Ｒ３、Ｒ５、およびＲ６は水素；Ｒ２は酸素；そしてＲ４はアミノである、以下の化学構造を有するグアニンを含む、
【化１５】
2009511369.tif 000054
請求項１５に記載の容器。
【請求項１７】
前記化学式１のプリン誘導体が、以下の化学式８の化学構造を有する化合物を含む、
【化１６】
2009511369.tif 000055
（式中ｘ２、ｙ、およびｔは二重結合であり；ｘ、ｘ１、ｔ１、およびｚは単結合であり;ｗ'、ｘ'、ｚ’、ｘ”、およびｙ”は１であり;ｔ’およびｙ’は０であり；Ｒ４は酸素、硫黄、ＣＲ８Ｒ９、ＳＯ２、またはＮＲ１０を含む二重結合によって結合された基であり；そしてＲ１、Ｒ２、Ｒ５、およびＲ６はそれぞれ独立して、水素、ヒドロキシル、アミノ、アミド、アルキルアミノ、アリールアミノ、アルコキシ、アリールオキシ、ニトロ、アシル、アルケニル、アルキニル、シアノ、スルホ、スルファト、メルカプト、イミノ、スルホニル、スルフェニル、スルフィニル、スルファモイル、ホスホニル、ホフィニル、ホホリル、ホスフィノ、チオエステル、チオエーテル、アンヒドリド、オキシムノ、ヒドラジノ、カルバミル、ホスホン酸、ホスホナト、または直鎖、鎖状、分岐、または環状のアルキル、アルケニル、アルキニル、アリール、ヘテロアリール、ヘテロサイクリック、もしくはアシル基を含む。）
請求項２に記載の容器。
【請求項１８】
前記化学式８のプリン誘導体が、式中Ｒ１およびＲ６は水素；Ｒ２はアミノ；Ｒ４は酸素；そしてＲ５はメチルである、以下の化学構造を有する７−メチルグアニンを含む、
【化１７】
2009511369.tif 000056
請求項１７に記載の容器。
【請求項１９】
前記化学式８のプリン誘導体が、式中Ｒ１、Ｒ５、およびＲ６は水素;Ｒ２はアミノ;そしてＲ４は硫黄である、以下の化学構造を有するチオグアニンを含む、
【化１８】
2009511369.tif 000057
請求項１７に記載の容器。
【請求項２０】
前記化学式８のプリン誘導体が、式中Ｒ１、Ｒ２、Ｒ５、およびＲ６は水素;そしてＲ４は硫黄である、以下の化学構造を有する６−メルカプトプリンを含む、
【化１９】
2009511369.tif 000058
請求項１７に記載の容器。
【請求項２１】
前記化学式８のプリン誘導体が、式中Ｒ１、Ｒ２、Ｒ５、およびＲ６は水素;そしてＲ４は酸素である、以下の化学構造を有するヒポキサンチンを含む、
【化２０】
2009511369.tif 000059
請求項１７に記載の容器。
【請求項２２】
前記化学式のプリン誘導体が、以下の化学式９の化学構造を有する化合物を含む、
【化２１】
2009511369.tif 000060
（式中ｘ１、ｙ、ｔ１、およびｚは二重結合であり；ｘ、ｘ２、およびｔは単結合であり;ｗ'、ｘ'、ｘ”、およびｙ”は１であり;ｔ’、ｙ’、およびｚ’は０であり；そしてＲ１、Ｒ２、Ｒ４、およびＲ６はそれぞれ独立して、水素、ヒドロキシル、アミノ、アミド、アルキルアミノ、アリールアミノ、アルコキシ、アリールオキシ、ニトロ、アシル、アルケニル、アルキニル、シアノ、スルホ、スルファト、メルカプト、イミノ、スルホニル、スルフェニル、スルフィニル、スルファモイル、ホスホニル、ホフィニル、ホホリル、ホスフィノ、チオエステル、チオエーテル、アンヒドリド、オキシムノ、ヒドラジノ、カルバミル、ホスホン酸、ホスホナト、または直鎖、鎖状、分岐、または環状のアルキル、アルケニル、アルキニル、アリール、ヘテロアリール、ヘテロサイクリック、もしくはアシル基を含む。）
請求項２に記載の容器。
【請求項２３】
前記化学式９のプリン誘導体が、式中Ｒ１、Ｒ２、Ｒ４、およびＲ６は水素である、以下の化学構造を有する１Ｈ−プリンを含む、
【化２２】
2009511369.tif 000061
請求項２２に記載の容器。
【請求項２４】
前記化学式９のプリン誘導体が、式中Ｒ１およびＲ６は水素;そしてＲ２およびＲ４はアミノである、以下の化学構造を有するジアミノプリンを含む、
【化２３】
2009511369.tif 000062
請求項２２に記載の容器。
【請求項２５】
前記化学式１のプリン誘導体が、式中ｘ、ｘ２、ｙ、およびｔは二重結合であり; ｘ１、ｔ１、およびｚは単結合であり;ｘ’、ｙ’、およびｔ’は０であり;ｘ”、ｙ”、ｚ'、およびｗ'は１であり;そしてＲ２、Ｒ４、Ｒ５、およびＲ６は水素である、以下の化学構造を有する７Ｈ−プリンを含む、
【化２４】
2009511369.tif 000063
請求項２に記載の容器。
【請求項２６】
前記プリン誘導体がポリエステル組成物中、ポリエステル組成物の約０．２から約１０重量パーセントの範囲の量で存在する請求項１に記載の容器。
【請求項２７】
前記プリン誘導体がポリエステル組成物中、ポリエステル組成物の約３から約１０重量パーセントの範囲の量で存在する請求項１に記載の容器。
【請求項２８】
前記プリン誘導体がポリエステル組成物中、ポリエステル組成物の約３から約５重量パーセントの範囲の量で存在する請求項１に記載の容器。
【請求項２９】
前記ポリエステルがポリエチレンテレフタレートを含む請求項１に記載の容器。
【請求項３０】
前記ポリエステル組成物が、１００モルパーセントの二塩基酸成分および１００モルパーセントのジオール成分に対して、２０パーセント未満の二塩基酸変性もしくは１０パーセント未満のグリコール変性、もしくはその両方の変性を有するポリ（エチレンテレフタレート）系コポリマーを含有する、請求項１に記載の容器。
【請求項３１】
前記請求項１の容器に注入された飲料およびパッケージを密閉するための封止部材を有するパッケージされた飲料。
【請求項３２】
ポリエステルおよびプリン誘導体を含有するポリエステル組成物。
【請求項３３】
ａ）前記ポリエステルがポリエステル組成物中、ポリエステル組成物の約９５から約９９重量パーセントの範囲の量で存在し；そして
ｂ）前記プリン誘導体がポリエステル組成物中、ポリエステル組成物の約０．２から約１０重量パーセントの範囲の量で存在する、
請求項３２に記載のポリエステル組成物。
【請求項３４】
前記プリン誘導体が、以下の化学式1の化学構造を有する化合物を含む、
【化２５】
2009511369.tif 000064
（式中Ｒ１、Ｒ３、Ｒ５、およびＲ７はそれぞれ独立して、水素、アリールアミノ、アルコキシ、アリールオキシ、アルケニル、アルキニル、または直鎖、鎖状、分岐、または環状アルキル、アルケニル、アルキニル、アリール、ヘテロアリール、ヘテロサイクリック、もしくはアシル基を含み；
ｔ、ｔ１、ｘ、ｘ１、ｘ２、ｙ、およびｚはそれぞれ独立して、単結合または二重結合であり；ｔ’、ｘ'、ｙ'、およびｚ'はそれぞれ独立して、０または１であり；ｘ”、ｙ”、およびｗ'はそれぞれ独立して、１または２であり；
ｘが二重結合の場合、ｘ１は単結合であり；ｘ１が二重結合の場合、ｘおよびｘ２は単結合であり；ｘ２が二重結合の場合、ｘ１およびｔ１は単結合であり；ｔが二重結合の場合、ｔ１およびｚは単結合であり；ｚが二重結合の場合、ｔは単結合であり；ｔ１が二重結合の場合、tおよびｘ２は単結合であり；ｘが二重結合の場合、ｘ'は０であり；ｘまたはｘ１が二重結合の場合、ｘ”は１であり;ｙが二重結合の場合、ｙ'は０でありｙ”は１であり;ｔまたはｔ１が二重結合の場合、ｔ’は０であり；ｚおよびｔが単結合の場合、ｗ'は２であり;ｚまたはｔが二重結合の場合、ｗ'は１であり;ｚが二重結合の場合、ｚ'は０であり；ｘ、ｙ、またはｚはそれぞれ独立して単結合の場合、ｘ'、ｙ'、およびｚ'はそれぞれ独立して１であり；
Ｒ２、Ｒ４、およびＲ６はそれぞれ独立して、単結合または二重結合によって結合された基であってもよく；
Ｒ２、Ｒ４、またはＲ６が単結合によって結合された基である場合、Ｒ２、Ｒ４、およびＲ６はそれぞれ独立して、水素、ヒドロキシル、アミノ、アミド、アルキルアミノ、アリールアミノ、アルコキシ、アリールオキシ、ニトロ、アシル、アルケニル、アルキニル、シアノ、スルホ、スルファト、メルカプト、イミノ、スルホニル、スルフェニル、スルフィニル、スルファモイル、ホスホニル、ホフィニル、ホホリル、ホスフィノ、チオエステル、チオエーテル、アンヒドリド、オキシムノ、ヒドラジノ、カルバミル、ホスホン酸、ホスホナト、または直鎖、鎖状、分岐、または環状のアルキル、アルケニル、アルキニル、アリール、ヘテロアリール、ヘテロサイクリック、もしくはアシル基を含み；
Ｒ２、Ｒ４、またはＲ６が二重結合によって結合された基である場合、Ｒ２、Ｒ４、およびＲ６はそれぞれ独立して、酸素、硫黄、ＣＲ８Ｒ９、ＳＯ２、もしくはＮＲ１０を含み；Ｒ８およびＲ９はそれぞれ独立して、水素、ヒドロキシル、アミノ、アミド、アルキルアミノ、アリールアミノ、アルコキシ、アリールオキシ、ニトロ、アシル、アルケニル、アルキニル、シアノ、スルホ、スルファト、メルカプト、イミノ、スルホニル、スルフェニル、スルフィニル、スルファモイル、ホスホニル、ホフィニル、ホホリル、ホスフィノ、チオエステル、チオエーテル、アンヒドリド、オキシムノ、ヒドラジノ、カルバミル、ホスホン酸、ホスホナト、または直鎖、鎖状、分岐、または環状のアルキル、アルケニル、アルキニル、アリール、ヘテロアリール、ヘテロサイクリック、もしくはアシル基を含み;Ｒ１０は水素、アリールアミノ、アルコキシ、アリールオキシ、アルケニル、アルキニル、または直鎖、鎖状、分岐、または環状のアルキル、アルケニル、アルキニル、アリール、ヘテロアリール、ヘテロサイクリック、もしくはアシル基を含み；
ｘ”が２の場合、両方のＲ２は同一または異なっていてもよく；ｙ”が２の場合、両方のＲ４は同一または異なっていてもよく; そしてｗ'が２の場合、両方のＲ６は同一または異なっていてもよい。）
請求項３２に記載のポリエステル組成物。
【請求項３５】
前記化学式1のプリン誘導体が、以下の化学式２の化学構造を有する化合物を含む、
【化２６】
2009511369.tif 000065
（式中ｘ、ｘ１、ｙ、およびｚは単結合であり；ｘ２およびｔは二重結合であり;ｗ'、ｘ'、ｙ'、ｚ'、ｘ”、およびｙ”は１であり;ｔ'は０であり;Ｒ２およびＲ４はそれぞれ独立して、酸素、硫黄、ＣＲ８Ｒ９、ＳＯ２、またはＮＲ１０を含む二重結合によって結合された基であり；そしてＲ１、Ｒ３、Ｒ５、およびＲ６はそれぞれ独立して、水素、ヒドロキシル、アミノ、アミド、アルキルアミノ、アリールアミノ、アルコキシ、アリールオキシ、ニトロ、アシル、アルケニル、アルキニル、シアノ、スルホ、スルファト、メルカプト、イミノ、スルホニル、スルフェニル、スルフィニル、スルファモイル、ホスホニル、ホフィニル、ホホリル、ホスフィノ、チオエステル、チオエーテル、アンヒドリド、オキシムノ、ヒドラジノ、カルバミル、ホスホン酸、ホスホナト、または直鎖、鎖状、分岐、または環状のアルキル、アルケニル、アルキニル、アリール、ヘテロアリール、ヘテロサイクリック、もしくはアシル基を含む。）
請求項３４に記載のポリエステル組成物。
【請求項３６】
前記化学式２のプリン誘導体が、式中Ｒ１およびＲ６は水素;Ｒ２およびＲ４は酸素;そしてＲ３およびＲ５はメチルである、以下の化学構造を有するプリンジオンであるテオブロミンを含む、
【化２７】
2009511369.tif 000066
請求項３５に記載のポリエステル組成物。
【請求項３７】
前記化学式２のプリン誘導体が、式中Ｒ６は水素；Ｒ２およびＲ４は酸素；そしてＲ１、Ｒ３およびＲ５はメチルである、以下の化学構造を有するプリンジオンであるカフェインを含む、
【化２８】
2009511369.tif 000067
請求項３５に記載のポリエステル組成物。
【請求項３８】
前記化学式２のプリン誘導体が、式中Ｒ５およびＲ６は水素；Ｒ２およびＲ４は酸素；そしてＲ１およびＲ３はメチルである、以下の化学構造を有するプリンジオンであるテオフィリンを含む、
【化２９】
2009511369.tif 000068
請求項３５に記載のポリエステル組成物。
【請求項３９】
前記化学式２のプリン誘導体が、式中Ｒ１、Ｒ３、Ｒ５、およびＲ６は水素；そしてＲ２およびＲ４は酸素である、以下の化学構造を有するプリンジオンであるキサンチンを含む、
【化３０】
2009511369.tif 000069
請求項３５に記載のポリエステル組成物。
【請求項４０】
前記化学式１のプリン誘導体が、以下の化学式３の化学構造を有する化合物を含む、
【化３１】
2009511369.tif 000070
（式中ｘ、ｘ１、ｙ、ｔ、およびｔ１は単結合であり；ｘ２およびｚは二重結合であり;ｔ'、ｗ'、ｘ'、ｙ'、ｘ”、およびｙ”は１であり;ｚ'は０であり; Ｒ２およびＲ４はそれぞれ独立して、酸素、硫黄、ＣＲ８Ｒ９、ＳＯ２、またはＮＲ１０を含む二重結合によって結合された基であり；そしてＲ１、Ｒ３、Ｒ６、およびＲ７はそれぞれ独立して、水素、ヒドロキシル、アミノ、アミド、アルキルアミノ、アリールアミノ、アルコキシ、アリールオキシ、ニトロ、アシル、アルケニル、アルキニル、シアノ、スルホ、スルファト、メルカプト、イミノ、スルホニル、スルフェニル、スルフィニル、スルファモイル、ホスホニル、ホフィニル、ホホリル、ホスフィノ、チオエステル、チオエーテル、アンヒドリド、オキシムノ、ヒドラジノ、カルバミル、ホスホン酸、ホスホナト、または直鎖、鎖状、分岐、または環状のアルキル、アルケニル、アルキニル、アリール、ヘテロアリール、ヘテロサイクリック、もしくはアシル基を含む。）
請求項３４に記載のポリエステル組成物。
【請求項４１】
前記化学式１のプリン誘導体が、以下の化学式４の化学構造を有する化合物を含む、
【化３２】
2009511369.tif 000071
（式中ｘ、ｘ１、ｙ、ｔ、ｔ１、およびｚは単結合であり；ｘ２は二重結合であり;ｔ'、ｗ'、ｘ'、ｙ'、ｚ’、ｘ”、およびｙ”は１であり;Ｒ２、Ｒ４、およびＲ６はそれぞれ独立して、酸素、硫黄、ＣＲ８Ｒ９、ＳＯ２、またはＮＲ１０を含み二重結合によって結合された基であり；そしてＲ１、Ｒ３、Ｒ５、およびＲ７はそれぞれ独立して、水素、ヒドロキシル、アミノ、アミド、アルキルアミノ、アリールアミノ、アルコキシ、アリールオキシ、ニトロ、アシル、アルケニル、アルキニル、シアノ、スルホ、スルファト、メルカプト、イミノ、スルホニル、スルフェニル、スルフィニル、スルファモイル、ホスホニル、ホフィニル、ホホリル、ホスフィノ、チオエステル、チオエーテル、アンヒドリド、オキシムノ、ヒドラジノ、カルバミル、ホスホン酸、ホスホナト、または直鎖、鎖状、分岐、または環状のアルキル、アルケニル、アルキニル、アリール、ヘテロアリール、ヘテロサイクリック、もしくはアシル基を含む。）
請求項３４に記載のポリエステル組成物、
【請求項４２】
前記化学式４のプリン誘導体が、式中Ｒ１、Ｒ３、Ｒ５、およびＲ７は水素；そしてＲ２、Ｒ４、およびＲ６は酸素である、以下の化学構造を有するプリンジオンである尿酸を含む、
【化３３】
2009511369.tif 000072
請求項４１に記載のポリエステル組成物。
【請求項４３】
前記化学式１のプリン誘導体が、以下の化学式５の化学構造を有する化合物を含む、
【化３４】
2009511369.tif 000073
（式中ｘ、ｘ１、ｔ１、およびｚは単結合であり；ｘ２、ｔ、およびｙは二重結合であり;ｗ'、ｘ'、ｚ’、ｘ”、およびｙ”は１であり; ｙ’およびｔ’は０であり；Ｒ４は酸素、硫黄、ＣＲ８Ｒ９、ＳＯ２、またはＮＲ１０を含む二重結合によって結合された基であり；そしてＲ１、Ｒ２、Ｒ５、およびＲ６はそれぞれ独立して、水素、ヒドロキシル、アミノ、アミド、アルキルアミノ、アリールアミノ、アルコキシ、アリールオキシ、ニトロ、アシル、アルケニル、アルキニル、シアノ、スルホ、スルファト、メルカプト、イミノ、スルホニル、スルフェニル、スルフィニル、スルファモイル、ホスホニル、ホフィニル、ホホリル、ホスフィノ、チオエステル、チオエーテル、アンヒドリド、オキシムノ、ヒドラジノ、カルバミル、ホスホン酸、ホスホナト、または直鎖、鎖状、分岐、または環状のアルキル、アルケニル、アルキニル、アリール、ヘテロアリール、ヘテロサイクリック、もしくはアシル基を含む。）
請求項３４に記載のポリエステル組成物、
【請求項４４】
前記化学式５のプリン誘導体が、式中Ｒ１、Ｒ５、およびＲ６は水素；Ｒ２はアミノ；そしてＲ４は酸素である、以下の化学構造を有するグアニンを含む、
【化３５】
2009511369.tif 000074
請求項４３に記載のポリエステル組成物。
【請求項４５】
前記化学式１のプリン誘導体が、以下の化学式６の化学構造を有する化合物を含む、
【化３６】
2009511369.tif 000075
（式中ｘ、ｘ２、ｙ、およびｚは二重結合であり；ｘ１、ｔ、およびｔ１は単結合であり;ｔ'、ｗ'、ｘ”、およびｙ”は１であり;ｘ’、ｙ’、およびｚ’は０であり；そしてＲ２、Ｒ４、Ｒ６、およびＲ７は水素、ヒドロキシル、アミノ、アミド、アルキルアミノ、アリールアミノ、アルコキシ、アリールオキシ、ニトロ、アシル、アルケニル、アルキニル、シアノ、スルホ、スルファト、メルカプト、イミノ、スルホニル、スルフェニル、スルフィニル、スルファモイル、ホスホニル、ホフィニル、ホホリル、ホスフィノ、チオエステル、チオエーテル、アンヒドリド、オキシムノ、ヒドラジノ、カルバミル、ホスホン酸、ホスホナト、または直鎖、鎖状、分岐、または環状のアルキル、アルケニル、アルキニル、アリール、ヘテロアリール、ヘテロサイクリック、もしくはアシル基を含む。）
請求項３４に記載のポリエステル組成物。
【請求項４６】
前記化学式６のプリン誘導体が、式中Ｒ２、Ｒ６、およびＲ７は水素；そしてＲ４はアミノである、以下の化学構造を有するアデニンを含む、
【化３７】
2009511369.tif 000076
請求項４５に記載のポリエステル組成物。
【請求項４７】
前記化学式１のプリン誘導体が、以下の化学式７の化学構造を有する化合物を含む、
【化３８】
2009511369.tif 000077
（式中ｘ、ｘ２、およびｔは二重結合であり；ｔ１、ｘ１、ｙ、およびｚは単結合であり;ｗ'、ｙ'、ｚ’、ｘ”、およびｙ”は１であり;ｔ’およびｘ’は０であり；Ｒ２は酸素、硫黄、ＣＲ８Ｒ９、ＳＯ２、またはＮＲ１０を含む二重結合によって結合された基であり；そしてＲ３、Ｒ４、Ｒ５、およびＲ６はそれぞれ独立して、水素、ヒドロキシル、アミノ、アミド、アルキルアミノ、アリールアミノ、アルコキシ、アリールオキシ、ニトロ、アシル、アルケニル、アルキニル、シアノ、スルホ、スルファト、メルカプト、イミノ、スルホニル、スルフェニル、スルフィニル、スルファモイル、ホスホニル、ホフィニル、ホホリル、ホスフィノ、チオエステル、チオエーテル、アンヒドリド、オキシムノ、ヒドラジノ、カルバミル、ホスホン酸、ホスホナト、または直鎖、鎖状、分岐、または環状のアルキル、アルケニル、アルキニル、アリール、ヘテロアリール、ヘテロサイクリック、もしくはアシル基を含む。）
請求項３４に記載のポリエステル組成物。
【請求項４８】
前記化学式７のプリン誘導体が、式中Ｒ３、Ｒ５、およびＲ６は水素；Ｒ２は酸素；そしてＲ４はアミノである、以下の化学構造を有するグアニンを含む、
【化３９】
2009511369.tif 000078
請求項４７に記載のポリエステル組成物。
【請求項４９】
前記化学式１のプリン誘導体が、以下の化学式８の化学構造を有する化合物を含む、
【化４０】
2009511369.tif 000079
（式中ｘ２、ｙ、およびｔは二重結合であり；ｘ、ｘ１、ｔ１、およびｚは単結合であり;ｗ'、ｘ'、ｚ’、ｘ”、およびｙ”は１であり;ｔ’およびｙ’は０であり；Ｒ４は酸素、硫黄、ＣＲ８Ｒ９、ＳＯ２、またはＮＲ１０を含む二重結合によって結合された基であり；そしてＲ１、Ｒ２、Ｒ５、およびＲ６はそれぞれ独立して、水素、ヒドロキシル、アミノ、アミド、アルキルアミノ、アリールアミノ、アルコキシ、アリールオキシ、ニトロ、アシル、アルケニル、アルキニル、シアノ、スルホ、スルファト、メルカプト、イミノ、スルホニル、スルフェニル、スルフィニル、スルファモイル、ホスホニル、ホフィニル、ホホリル、ホスフィノ、チオエステル、チオエーテル、アンヒドリド、オキシムノ、ヒドラジノ、カルバミル、ホスホン酸、ホスホナト、または直鎖、鎖状、分岐、または環状のアルキル、アルケニル、アルキニル、アリール、ヘテロアリール、ヘテロサイクリック、もしくはアシル基を含む。）
請求項３４に記載のポリエステル組成物。
【請求項５０】
前記化学式８のプリン誘導体が、式中Ｒ１およびＲ６は水素；Ｒ２はアミノ；Ｒ４は酸素；そしてＲ５はメチルである、以下の化学構造を有する７−メチルグアニンを含む、
【化４１】
2009511369.tif 000080
請求項４９に記載のポリエステル組成物。
【請求項５１】
前記化学式８のプリン誘導体が、式中Ｒ１、Ｒ５、およびＲ６は水素;Ｒ２はアミノ;そしてＲ４は硫黄である、以下の化学構造を有するチオグアニンを含む、
【化４２】
2009511369.tif 000081
請求項４９に記載のポリエステル組成物。
【請求項５２】
前記化学式８のプリン誘導体が、式中Ｒ１、Ｒ２、Ｒ５、およびＲ６は水素;そしてＲ４は硫黄である、以下の化学構造を有する６−メルカプトプリンを含む、
【化４３】
2009511369.tif 000082
請求項４９に記載のポリエステル組成物。
【請求項５３】
前記化学式８のプリン誘導体が、式中Ｒ１、Ｒ２、Ｒ５、およびＲ６は水素;そしてＲ４は酸素である、以下の化学構造を有するヒポキサンチンを含む、
【化４４】
2009511369.tif 000083
請求項４９に記載のポリエステル組成物。
【請求項５４】
前記化学式のプリン誘導体が、以下の化学式９の化学構造を有する化合物を含む、
【化４５】
2009511369.tif 000084
（式中ｘ１、ｙ、ｔ１、およびｚは二重結合であり；ｘ、ｘ２、およびｔは単結合であり;ｗ'、ｘ'、ｘ”、およびｙ”は１であり;ｔ’、ｙ’、およびｚ’は０であり；そしてＲ１、Ｒ２、Ｒ４、およびＲ６はそれぞれ独立して、水素、ヒドロキシル、アミノ、アミド、アルキルアミノ、アリールアミノ、アルコキシ、アリールオキシ、ニトロ、アシル、アルケニル、アルキニル、シアノ、スルホ、スルファト、メルカプト、イミノ、スルホニル、スルフェニル、スルフィニル、スルファモイル、ホスホニル、ホフィニル、ホホリル、ホスフィノ、チオエステル、チオエーテル、アンヒドリド、オキシムノ、ヒドラジノ、カルバミル、ホスホン酸、ホスホナト、または直鎖、鎖状、分岐、または環状のアルキル、アルケニル、アルキニル、アリール、ヘテロアリール、ヘテロサイクリック、もしくはアシル基を含む。）
請求項３４に記載のポリエステル組成物。
【請求項５５】
前記化学式９のプリン誘導体が、式中Ｒ１、Ｒ２、Ｒ４、およびＲ６は水素である、以下の化学構造を有する１Ｈ−プリンを含む、
【化４６】
2009511369.tif 000085
請求項５４に記載のポリエステル組成物。
【請求項５６】
前記化学式９のプリン誘導体が、式中Ｒ１およびＲ６は水素;そしてＲ２およびＲ４はアミノである、以下の化学構造を有するジアミノプリンを含む、
【化４７】
2009511369.tif 000086
請求項５４に記載のポリエステル組成物。
【請求項５７】
前記化学式１のプリン誘導体が、式中ｘ、ｘ２、ｙ、およびｔは二重結合であり;ｘ１、ｔ１、およびｚは単結合であり;ｘ’、ｙ’、およびｔ’は０であり;ｘ”、ｙ”、ｚ'、およびｗ'は１であり;そしてＲ２、Ｒ４、Ｒ５、およびＲ６は水素である、以下の化学構造を有する７Ｈ−プリンを含む、
【化４８】
2009511369.tif 000087
請求項３４に記載のポリエステル組成物。
【請求項５８】
前記ポリエステルがポリエチレンテレフタレートを含む請求項３４に記載のポリエステル組成物。
【請求項５９】
前記ポリエステルが、１００モルパーセントの二塩基酸成分および１００モルパーセントのジオール成分に対して、２０パーセント未満の二塩基酸変性または１０パーセント未満のグリコール変性、またはその両方の変性を有するポリ（エチレンテレフタレート）系コポリマーを含有する、請求項３４に記載のポリエステル組成物。
【請求項６０】
前記プリン誘導体がポリエステル組成物中、ポリエステル組成物の約０．２から約１０重量パーセントの範囲の量で存在する請求項３４に記載のポリエステル組成物。
【請求項６１】
前記プリン誘導体がポリエステル組成物中、ポリエステル組成物の約３から約１０重量パーセントの範囲の量で存在する請求項３４に記載のポリエステル組成物。
【請求項６２】
前記プリン誘導体がポリエステル組成物中、ポリエステル組成物の約３から約５重量パーセントの範囲の量で存在する請求項３４に記載のポリエステル組成物。
【発明の詳細な説明】
【技術分野】
【０００１】
発明の分野
本発明はパッケージされた飲料に関し、より詳しくは、ポリエチレンテレフタレート（ＰＥＴ）やそのコポリマーに添加物を配合することによって、飲料をパッケージするための容器の二酸化炭素および酸素バリア性を増強し、これにより内容物の貯蔵寿命を延ばすことに関する。
【背景技術】
【０００２】
発明の背景
ポリエチレンテレフタレートおよびそのコポリマー（以下、“ＰＥＴ”と総称する）は、透明度、機械的特性やガスバリア性のバランスが優れているために、炭酸飲料、果汁、水、等の容器を製造するために広く使われている。これら好ましい性質にも関わらず、酸素や二酸化炭素に対するＰＥＴのガスバリア性は不十分であり、小さいサイズのパッケージや、ビール、果汁、茶飲料などの酸素感受性製品をパッケージするためのＰＥＴの使用は限定されている。包装業界ではＰＥＴのガスバリア性を一層改善する必要が広くいわれている。
【０００３】
ＰＥＴの比較的高い二酸化炭素透過性が炭酸飲料パッケージ用の小型ＰＥＴ容器の使用を制限している。ＰＥＴ容器の二酸化炭素透過率は、容器のサイズによって、室温で１日に３から１４ｃｃもしくは１週間に１．５から２パーセントの範囲の損失率である。小さい容器ほど大きな表面積対容積比を有し、結果として高い相対損失率になる。この理由で、ＰＥＴ容器は現在、炭酸飲料パッケージ用の大型容器としてしか使われておらず、炭酸飲料用小型容器には金属製の缶やガラス容器が使われている。
【０００４】
パッケージされた炭酸飲料に残存する二酸化炭素の量が炭酸飲料の貯蔵寿命を決定する。通常は炭酸飲料用容器には体積比でおよそ４対１の割合で二酸化炭素と水が充填される。容器の側壁や蓋を通した二酸化炭素の透過によって容器中の１７.５パーセントの二酸化炭素が失われたときがパッケージされた炭酸飲料の貯蔵寿命が終わると一般的に考えられている。よって、二酸化炭素に対するＰＥＴの透過性がパッケージされた炭酸飲料の貯蔵寿命、そして、パッケージ材料としてのＰＥＴの適合性を決定する。
【発明の開示】
【発明が解決しようとする課題】
【０００５】
小さな気体分子に対するＰＥＴのバリア性を増強させるために多くの技術が開発され、また現在も開発されている。例えば、ＰＥＴ容器のガスバリア性を増強させるための、外面もしくは内面コーティングが開発されている。コーティング層は、無機もしくは有機の、非常にバリア性の高い層であり、気体の放散を減速させる。しかし、この技術の実施のためには、パッケージ飲料の製造では通常使用されないコーティング用の設備が必要であり、多大な資本投資およびさらなるエネルギーの使用、さらなる床面積を必要とする。すでに込み合っている多くの飲料包装工場では、追加スペースという選択肢はない。
【０００６】
高バリア性層が２つ以上のＰＥＴ層に挟まれている多層容器も開発されている。この技術の実施にも多大な資本投資が必要であり、容器の層の剥離は容器の外観、バリア性、そして機械的特性に影響を与える。
【０００７】
ＰＥＴ用のバリア性添加剤もしくはバリア性を本来有するポリマーが好ましい解決手段であろう。そのような解決手段は追加の資本投資を必要としないし、他の技術に固有の制限もない。バリア性添加剤は射出成形工程の途中で加えることもでき、以後の操作により柔軟性をあたえる。
【０００８】
Ｌ．Ｍ．ＲｏｂｅｓｏｎとＪ．Ａ．ＦａｕｃｈｅｒはＪ．Ｐｏｌｙｍｅｒ  Ｓｃｉｅｎｃｅ、Ｐａｒｔ Ｂ７、３５−４０（１９６９）において、ポリマーの係数とガスバリア性を逆可塑化作用によって増加する目的で、特定の添加剤をポリマーに添加できると開示している。この文献はポリカーボネート、ポリ塩化ビニル、ポリフェニレンオキサイド、およびポリエチレンオキサイドでの添加剤の使用を開示している。
【０００９】
ＷＯ０１／１２５２１では、ＰｌｏｔｚｋｅｒらがＰＥＴのガスバリア性の向上のための４−ヒドロキシ安息香酸や関連する分子から選ばれる添加剤の使用を提案している。この国際公開公報は次の構造のバリア性添加剤を開示している： 
【００１０】
ＨＯ−ＡＲ−ＣＯＯＲ、ＨＯ−ＡＲ−ＣＯＯＲｌＣＯＯ−ＡＲ−ＯＨ、ＨＯ−ＡＲ−ＣＯＮＨＲ、ＨＯ−ＡＲ−ＣＯ−ＮＨＲ３−ＣＯＯ−ＡＲ−ＯＨ、ＨＯ−ＡＲ−ＣＯＮＨＲ２ＮＨＣＯ−ＡＲ−ＯＨ
【００１１】
上記構造において、ＡＲは置換もしくは無置換のフェニレンおよびナフタレンからなる群より選ばれる。そして、Ｒｌ、Ｒ２、およびＲ３は炭素数１から６のアルキル基、フェニル基、およびナフチル基からなる群より選ばれる。
【００１２】
該公報に記載されている前記添加剤は、ＰＥＴのバリア性において含有量が5重量パーセントの最も良い実施例で酸素バリア性が２．１倍（Ｘ）未満という程度の改善しかもたらさない。しかし、この含有量でＰＥＴは大きく劣化し、固有粘度（ＩＶ）は大幅に低下する。添加剤の含有量を下げるとＰＥＴの劣化を減少することができるが、炭酸飲料もしくは酸素感受性食品をパッケージする際にこれらの添加剤を使用する実質的な利点がなくなってしまうほどにバリア性改善率も低下させてしまう。ＩＶの低下は部分的には低分子添加剤を加えることによる。ＰＥＴと反応し分子量の低下をもたらしうる官能基を添加剤が有すると、さらなるＩＶの低下が起こる。反応性官能基をもつ添加剤は通常ＰＥＴに対してより溶解性があり瓶にかすみ（ｈａｚｉｎｅｓｓ）を与えない。著しく低いＩＶを有するＰＥＴはブロー成形される容器、例えば飲料用容器などには使うことができない。さらに、低ＩＶのＰＥＴはクリープ、落下衝撃など機械的特性の低い容器になる。そして、低ＩＶのＰＥＴから作られたＰＥＴ容器は応力亀裂抵抗が低く、容器用途には望ましくない。
【００１３】
ＰＥＴのガスバリア性を増強するために、ＰＥＴは変性されたり他の成分と混合されたりしている。例としてはポリエチレンナフタレート（ＰＥＮ）／ＰＥＴコポリマーもしくは混合物、イソフタレート（ＩＰＡ）変性ＰＥＴ、ポリエチレンイソフタレート（ＰＥＩ）もしくはナイロンなどのポリアミドと混合されたＰＥＴ、そしてレゾルシノール系ジオール変性ＰＥＴがある。ＰＥＴコポリマーが２Ｘ以上のある程度のバリア性向上を達成するためには、通常は全コモノマーの１０から２０重量もしくはモルパーセントを上回る量が変性される。ＰＥＴがそのような高レベルに変性されると通常のＰＥＴ容器プレフォームの形が容器の製造において使うことができないくらいにＰＥＴの伸長性が大きく変化する。従来のＰＥＴ容器プレフォームの成形にこれらのＰＥＴコポリマーを使用すると、十分に伸ばすことのできないプレフォームができ、最終製造物の容器を作ることが、不可能ではないが、大変難しくなる。そのような容器が作れたとしても、容器には改善されたバリア性がみられず、炭酸飲料のパッケージに使用することができないような劣悪な物理的性能が見られる。米国特許第５，８８８，５９８号および第６，１５０，４５０号は増加した伸長率を補正するためにより厚い側壁を有する新規なＰＥＴ容器プレフォーム開示している。しかし、このより厚みのあるプレフォームは新たな金型を必要とし更なる資本投資を必要とする。このより厚いプレフォームはまたプレフォームの厚い側壁を冷やしたり熱したりするのにより長い時間を要するので生産性も低い。さらに、ナイロンなどのポリアミドとのＰＥＴ混合物は黄色味やヘイズを発生し従来のＰＥＴのように透明ではない。
【００１４】
よって、当該技術分野では、炭酸飲料、酸素感受性飲料および酸素感受性食品のパッケージなどの、高いバリア性が要求される用途で使用するＰＥＴのバリア性を、ＰＥＴの大幅な劣化を起こさず、ＰＥＴの伸長率に実質的に影響せず、ＰＥＴの透明度に悪影響を与えないような形で増強させる必要がある。
【課題を解決するための手段】
【００１５】
発明の要旨
本発明は、ポリエステルとプリン誘導体を有するポリエステル組成物を含有するガスバリア性が増強されたポリエステル容器を提供することにより上記必要性に対処する。
【００１６】
特定の実施形態によれば、前記ポリエステル組成物中のポリエステルはポリ（エチレンテレフタレート）系コポリマー（ＰＥＴコポリマー）を含有する。ある特定の実施形態では、前記ポリエステルは、１００モルパーセントの二塩基酸成分および１００モルパーセントのジオール成分に対して、２０パーセント未満の二塩基酸成分変性および／又は１０パーセント未満のジオール成分変性を有するＰＥＴコポリマーを含有する。
【００１７】
前記ポリエステル組成物は望ましくは以下の化学式１の化学構造を有するプリン誘導体を含有する、
【化１】
2009511369.tif 000003
【００１８】
式中Ｒ１、Ｒ３、Ｒ５、およびＲ７はそれぞれ独立して、水素、アリールアミノ、アルコキシ、アリールオキシ、アルケニル、アルキニル、または直鎖、鎖状、分岐、または環状のアルキル、アルケニル、アルキニル、アリール、ヘテロアリール、ヘテロサイクリック、もしくはアシル基を含有する；
【００１９】
ｔ、ｔ１、ｘ、ｘ１、ｘ２、ｙ、およびｚはそれぞれ独立して、単結合または二重結合であり；ｔ’、ｘ'、ｙ'、およびｚ'はそれぞれ独立して、０または１であり；ｘ”、ｙ”、およびｗ'はそれぞれ独立して、１または２であり；
【００２０】
ｘが二重結合の場合、ｘ１は単結合であり；ｘ１が二重結合の場合、ｘおよびｘ２は単結合であり；ｘ２が二重結合の場合、ｘ１およびｔ１は単結合であり；ｔが二重結合の場合、ｔ１およびｚは単結合であり；ｚが二重結合の場合、ｔは単結合であり；ｔ１が二重結合の場合、tおよびｘ２は単結合であり；ｘが二重結合の場合、ｘ'は０であり；ｘまたはｘ１が二重結合の場合、ｘ”は１であり;ｙが二重結合の場合、ｙ'は０でありｙ”は１であり;ｔまたはｔ１が二重結合の場合、ｔ’は０であり；ｚおよびｔが単結合の場合、ｗ'は２であり;ｚまたはｔが二重結合の場合、ｗ'は１であり;ｚが二重結合の場合、ｚ'は０であり；ｘ、ｙ、またはｚはそれぞれ独立して単結合の場合、ｘ'、ｙ'、およびｚ'はそれぞれ独立して１であり；
【００２１】
Ｒ２、Ｒ４、およびＲ６はそれぞれ独立して、単結合または二重結合によって結合された基であってもよく；
【００２２】
Ｒ２、Ｒ４、またはＲ６が単結合によって結合された基である場合、Ｒ２、Ｒ４、およびＲ６はそれぞれ独立して、水素、ヒドロキシル、アミノ、アミド、アルキルアミノ、アリールアミノ、アルコキシ、アリールオキシ、ニトロ、アシル、アルケニル、アルキニル、シアノ、スルホ、スルファト、メルカプト、イミノ、スルホニル、スルフェニル、スルフィニル、スルファモイル、ホスホニル、ホフィニル、ホホリル、ホスフィノ、チオエステル、チオエーテル、アンヒドリド、オキシムノ、ヒドラジノ、カルバミル、ホスホン酸、ホスホナト、または直鎖、鎖状、分岐、または環状のアルキル、アルケニル、アルキニル、アリール、ヘテロアリール、ヘテロサイクリック、もしくはアシル基を含有する；
【００２３】
Ｒ２、Ｒ４、またはＲ６が二重結合によって結合された基である場合、Ｒ２、Ｒ４、およびＲ６はそれぞれ独立して、酸素、硫黄、ＣＲ８Ｒ９、ＳＯ２、もしくはＮＲ１０を含み；Ｒ８およびＲ９はそれぞれ独立して、水素、ヒドロキシル、アミノ、アミド、アルキルアミノ、アリールアミノ、アルコキシ、アリールオキシ、ニトロ、アシル、アルケニル、アルキニル、シアノ、スルホ、スルファト、メルカプト、イミノ、スルホニル、スルフェニル、スルフィニル、スルファモイル、ホスホニル、ホフィニル、ホホリル、ホスフィノ、チオエステル、チオエーテル、アンヒドリド、オキシムノ、ヒドラジノ、カルバミル、ホスホン酸、ホスホナト、または直鎖、鎖状、分岐、または環状のアルキル、アルケニル、アルキニル、アリール、ヘテロアリール、ヘテロサイクリック、もしくはアシル基を含有する；Ｒ１０は水素、アリールアミノ、アルコキシ、アリールオキシ、アルケニル、アルキニル、または直鎖、鎖状、分岐、または環状のアルキル、アルケニル、アルキニル、アリール、ヘテロアリール、ヘテロサイクリック、もしくはアシル基を含有する;
【００２４】
ｘ”が２の場合、両方のＲ２は同一または異なっていてもよく；ｙ”が２の場合、両方のＲ４は同一または異なっていてもよく; そしてｗ'が２の場合、両方のＲ６は同一または異なっていてもよい。
【００２５】
化学式１の化合物の別の実施形態では、上記プリン誘導体は以下の化学式２の化学構造を有する化合物を含む、
【化２】
2009511369.tif 000004
【００２６】
式中ｔ１、ｘ、ｘ１、ｙ、およびｚは単結合であり；ｘ２およびｔは二重結合であり;ｗ'、ｘ'、ｙ'、ｚ'、ｘ”、およびｙ”は１であり;ｔ'は０であり; Ｒ２およびＲ４はそれぞれ独立して、酸素、硫黄、ＣＲ８Ｒ９、ＳＯ２、またはＮＲ１０を含む二重結合によって結合された基であり；そしてＲ１、Ｒ３、Ｒ５、およびＲ６はそれぞれ独立して、水素、ヒドロキシル、アミノ、アミド、アルキルアミノ、アリールアミノ、アルコキシ、アリールオキシ、ニトロ、アシル、アルケニル、アルキニル、シアノ、スルホ、スルファト、メルカプト、イミノ、スルホニル、スルフェニル、スルフィニル、スルファモイル、ホスホニル、ホフィニル、ホホリル、ホスフィノ、チオエステル、チオエーテル、アンヒドリド、オキシムノ、ヒドラジノ、カルバミル、ホスホン酸、ホスホナト、または直鎖、鎖状、分岐、または環状のアルキル、アルケニル、アルキニル、アリール、ヘテロアリール、ヘテロサイクリック、またはアシル基を含有する。
【００２７】
化学式１の化合物の別の実施形態では、上記プリン誘導体は以下の化学式３の化学構造を有する化合物を含む、
【化３】
2009511369.tif 000005
【００２８】
式中ｘ、ｘ１、ｙ、ｔ、およびｔ１は単結合であり；ｘ２およびｚは二重結合であり;ｔ'、ｗ'、ｘ'、ｙ'、ｘ”、およびｙ”は１であり;ｚ'は０であり;Ｒ２およびＲ４はそれぞれ独立して、酸素、硫黄、ＣＲ８Ｒ９、ＳＯ２、またはＮＲ１０を含む二重結合によって結合された基であり；そしてＲ１、Ｒ３、Ｒ６、およびＲ７はそれぞれ独立して、水素、ヒドロキシル、アミノ、アミド、アルキルアミノ、アリールアミノ、アルコキシ、アリールオキシ、ニトロ、アシル、アルケニル、アルキニル、シアノ、スルホ、スルファト、メルカプト、イミノ、スルホニル、スルフェニル、スルフィニル、スルファモイル、ホスホニル、ホフィニル、ホホリル、ホスフィノ、チオエステル、チオエーテル、アンヒドリド、オキシムノ、ヒドラジノ、カルバミル、ホスホン酸、ホスホナト、または直鎖、鎖状、分岐、または環状のアルキル、アルケニル、アルキニル、アリール、ヘテロアリール、ヘテロサイクリック、もしくはアシル基を含む。
【００２９】
化学式１の化合物の別の実施形態では、上記プリン誘導体は以下の式４の化学構造を有する化合物を含む、
【化４】
2009511369.tif 000006
【００３０】
式中ｘ、ｘ１、ｙ、ｔ、ｔ１、およびｚは単結合であり；ｘ２は二重結合であり;ｔ'、ｗ'、ｘ'、ｙ'、ｚ’、ｘ”、およびｙ”は１であり;Ｒ２、Ｒ４、およびＲ６はそれぞれ独立して、酸素、硫黄、ＣＲ８Ｒ９、ＳＯ２、またはＮＲ１０を含む二重結合によって結合された基であり；そしてＲ１、Ｒ３、Ｒ５、およびＲ７はそれぞれ独立して、水素、ヒドロキシル、アミノ、アミド、アルキルアミノ、アリールアミノ、アルコキシ、アリールオキシ、ニトロ、アシル、アルケニル、アルキニル、シアノ、スルホ、スルファト、メルカプト、イミノ、スルホニル、スルフェニル、スルフィニル、スルファモイル、ホスホニル、ホフィニル、ホホリル、ホスフィノ、チオエステル、チオエーテル、アンヒドリド、オキシムノ、ヒドラジノ、カルバミル、ホスホン酸、ホスホナト、または直鎖、鎖状、分岐、または環状のアルキル、アルケニル、アルキニル、アリール、ヘテロアリール、ヘテロサイクリック、もしくはアシル基を含む。
【００３１】
化学式１の化合物の別の実施形態では、上記プリン誘導体は以下の化学式５の化学構造を有する化合物を含む、
【化５】
2009511369.tif 000007
【００３２】
式中ｘ、ｘ１、ｔ１、およびｚは単結合であり；ｘ２、ｔ、およびｙは二重結合であり;ｗ'、ｘ'、ｚ’、ｘ”、およびｙ”は１であり; ｙ’およびｔ’は０であり；Ｒ４は酸素、硫黄、ＣＲ８Ｒ９、ＳＯ２、またはＮＲ１０を含む二重結合によって結合された基であり；そしてＲ１、Ｒ２、Ｒ５、およびＲ６はそれぞれ独立して、水素、ヒドロキシル、アミノ、アミド、アルキルアミノ、アリールアミノ、アルコキシ、アリールオキシ、ニトロ、アシル、アルケニル、アルキニル、シアノ、スルホ、スルファト、メルカプト、イミノ、スルホニル、スルフェニル、スルフィニル、スルファモイル、ホスホニル、ホフィニル、ホホリル、ホスフィノ、チオエステル、チオエーテル、アンヒドリド、オキシムノ、ヒドラジノ、カルバミル、ホスホン酸、ホスホナト、または直鎖、鎖状、分岐、または環状のアルキル、アルケニル、アルキニル、アリール、ヘテロアリール、ヘテロサイクリック、もしくはアシル基を含む。
【００３３】
別の実施形態では、上記プリン誘導体は以下の化学式６の化学構造を有する化合物を含む、
【化６】
2009511369.tif 000008
【００３４】
式中ｘ、ｘ２、ｙ、およびｚは二重結合であり；ｘ１、ｔ、およびｔ１は単結合であり;ｔ'、ｗ'、ｘ”、およびｙ”は１であり;ｘ’、ｙ'、およびｚ’は０であり；そしてＲ２、Ｒ４、Ｒ６、およびＲ７は水素、ヒドロキシル、アミノ、アミド、アルキルアミノ、アリールアミノ、アルコキシ、アリールオキシ、ニトロ、アシル、アルケニル、アルキニル、シアノ、スルホ、スルファト、メルカプト、イミノ、スルホニル、スルフェニル、スルフィニル、スルファモイル、ホスホニル、ホフィニル、ホホリル、ホスフィノ、チオエステル、チオエーテル、アンヒドリド、オキシムノ、ヒドラジノ、カルバミル、ホスホン酸、ホスホナト、または直鎖、鎖状、分岐、または環状のアルキル、アルケニル、アルキニル、アリール、ヘテロアリール、ヘテロサイクリック、もしくはアシル基を含む。
【００３５】
化学式１の化合物の別の実施形態では、上記プリン誘導体は以下の化学式７の化学構造を有する化合物を含む、
【化７】
2009511369.tif 000009
【００３６】
式中ｘ、ｘ２、およびｔは二重結合であり；ｔ１、ｘ１、ｙ、およびｚは単結合であり;ｗ'、ｙ'、ｚ’、ｘ”、およびｙ”は１であり;ｔ’およびｘ’は０であり；Ｒ２は酸素、硫黄、ＣＲ８Ｒ９、ＳＯ２、またはＮＲ１０を含む二重結合によって結合された基であり；そしてＲ３、Ｒ４、Ｒ５、およびＲ６はそれぞれ独立して、水素、ヒドロキシル、アミノ、アミド、アルキルアミノ、アリールアミノ、アルコキシ、アリールオキシ、ニトロ、アシル、アルケニル、アルキニル、シアノ、スルホ、スルファト、メルカプト、イミノ、スルホニル、スルフェニル、スルフィニル、スルファモイル、ホスホニル、ホフィニル、ホホリル、ホスフィノ、チオエステル、チオエーテル、アンヒドリド、オキシムノ、ヒドラジノ、カルバミル、ホスホン酸、ホスホナト、または直鎖、鎖状、分岐、または環状のアルキル、アルケニル、アルキニル、アリール、ヘテロアリール、ヘテロサイクリック、もしくはアシル基を含む。
【００３７】
化学式１の化合物の別の実施形態では、上記プリン誘導体は以下の式８の化学構造を有する化合物を含む、
【化８】
2009511369.tif 000010
【００３８】
式中ｘ２、ｙ、およびｔは二重結合であり；ｘ、ｘ１、ｔ１、およびｚは単結合であり;ｗ'、ｘ'、ｚ’、ｘ”、およびｙ”は１であり;ｔ’およびｙ’は０であり；Ｒ４は二重結合によって結合された基であり、酸素、硫黄、ＣＲ８Ｒ９、ＳＯ２、もしくはＮＲ１０を含み；そしてＲ１、Ｒ２、Ｒ５、およびＲ６はそれぞれ独立して、水素、ヒドロキシル、アミノ、アミド、アルキルアミノ、アリールアミノ、アルコキシ、アリールオキシ、ニトロ、アシル、アルケニル、アルキニル、シアノ、スルホ、スルファト、メルカプト、イミノ、スルホニル、スルフェニル、スルフィニル、スルファモイル、ホスホニル、ホフィニル、ホホリル、ホスフィノ、チオエステル、チオエーテル、アンヒドリド、オキシムノ、ヒドラジノ、カルバミル、ホスホン酸、ホスホナト、または直鎖、鎖状、分岐、または環状のアルキル、アルケニル、アルキニル、アリール、ヘテロアリール、ヘテロサイクリック、もしくはアシル基を含む。
【００３９】
化学式１の化合物の別の実施形態では、上記プリン誘導体は以下の化学式９の化学構造を有する化合物を含む、
【化９】
2009511369.tif 000011
【００４０】
式中ｘ１、ｙ、ｔ１、およびｚは二重結合であり；ｘ、ｘ２、およびｔは単結合であり;ｗ'、ｘ'、ｘ”、およびｙ”は１であり;ｔ’、ｙ’、およびｚ’は０であり；そしてＲ１、Ｒ２、Ｒ４、およびＲ６はそれぞれ独立して、水素、ヒドロキシル、アミノ、アミド、アルキルアミノ、アリールアミノ、アルコキシ、アリールオキシ、ニトロ、アシル、アルケニル、アルキニル、シアノ、スルホ、スルファト、メルカプト、イミノ、スルホニル、スルフェニル、スルフィニル、スルファモイル、ホスホニル、ホフィニル、ホホリル、ホスフィノ、チオエステル、チオエーテル、アンヒドリド、オキシムノ、ヒドラジノ、カルバミル、ホスホン酸、ホスホナト、または直鎖、鎖状、分岐、または環状のアルキル、アルケニル、アルキニル、アリール、ヘテロアリール、ヘテロサイクリック、もしくはアシル基を含む。
【００４１】
本発明の別の実施形態によれば、本発明は、ポリエステルとプリン誘導体を混合してポリエステル組成物を形成する工程を含む、ポリエステル容器のガスバリア性を増強する方法を包含する。特定の実施形態によれば、該ポリエステル組成物は容器などの物品に形成される。
【００４２】
さらに、本発明の別の実施形態では、上記容器を形成する工程は延伸ブロー成形を含む。本発明の特定の実施形態ではガスバリア性が増強された、特に二酸化炭素および酸素に対するガスバリア性が増強された、ＰＥＴ容器などのポリエステル容器が提供される。これにより本発明のある実施形態が炭酸飲料や酸素感受性の飲料および食品のパッケージにとくに適したものとなる。特定の実施形態では、許容範囲の物理的性質および透明度を維持したまま、この増強されたガスバリア性を実現する。
【００４３】
本発明の他の目的、特徴および利点は以下の発明の詳細な説明および請求項によって明らかとなる。
【発明を実施するための最良の形態】
【００４４】
発明の詳細な説明
本発明は増強されたガスバリア性を有するポリエステル容器および増強されたガスバリア性を有するポリエステル容器の製造方法を包含する。本発明の実施形態に従って製造されたポリエステル容器やそのような容器の製造方法は以下に添付の図１から図４を参照してさらに説明される。
【００４５】
１．ポリエステル組成物
本発明はどのようなポリエステルにも用いることができ、高バリア性が望まれる用途に適用することができる。本発明の実施形態に適宜使用されるポリエステルはＰＥＴコポリマー、ポリエチレンナフタレート（ＰＥＮ）、ポリエチレンイソフタレートなどである。ＰＥＴコポリマーは、多くのフィルムや容器等のバリア用途に使用されており特に有用である。適当な容器としては、これらに限定されないが、ボトル、ドラム、カラフ、クーラーなどがあげられる。
【００４６】
本発明の実施形態に適宜使用されるＰＥＴコポリマーはエチレングリコールからの繰り返し単位を有するジオール成分とテレフタル酸からの繰り返し単位を有する二塩基酸成分を含む。特定の実施形態では、該ＰＥＴコポリマーは、１００モルパーセントの二塩基酸成分および１００モルパーセントのジオール成分に対して、２０パーセント未満の二塩基酸変性もしくは１０パーセント未満のグリコール変性、もしくはその両方の変性を有する。そのようなＰＥＴコポリマーは周知である。
【００４７】
ＰＥＴコポリマーを含むポリエステル類はポリマー鎖間に自由体積がある。当業者に知られているように、ＰＥＴコポリマーなどのポリエステルにおける自由体積の量が気体分子に対するバリア性を決定する。自由体積が少なければ少ないほど、気体の放散が少なくなり、気体分子に対するバリア性が高くなる。ガスバリア増強剤が少なくとも部分的にポリエステル鎖間のポリエステルの自由体積の中に配置されていること望ましい。
【００４８】
特定の実施形態では、ポリエステル組成物はポリエステルと以下にさらに説明するプリン誘導体を含有するガスバリア増強剤とを含有する。該ポリエステル組成物に含有されるプリン誘導体は低含有量、好ましくは該ポリエステル組成物の約０．２から約１０重量パーセントの範囲、さらに好ましくは約３から約１０重量パーセントの範囲、よりさらに好ましくは約３から約５重量パーセントの範囲で、該ポリエステル組成物のガスバリア性を増強する。低含有量ではバリア改善率（ＢＩＦ）は僅かである。高含有量ではＢＩＦの増加は多大であるが、ＰＥＴの物理的性質が悪化したり容器の製造がより困難になる。ＢＩＦは増強されたガスバリア性の尺度である（添加剤有りでのポリエステル組成物のガス透過速度に対する添加剤無しでのポリエステル組成物のガス透過速度の比）。
【００４９】
他の実施形態によると、前記ポリエステル組成物は：
ａ）該ポリエステル組成物中に、ポリエステル組成物の約９０から約９９．８重量パーセントの範囲の量で含まれるポリエステルと
ｂ）該ポリエステル組成物中に、ポリエステル組成物の約０．２から約１０重量パーセントの範囲の量で含まれるプリン誘導体を含有する。
【００５０】
特定の実施形態では、上記ポリエステルは、１００モルパーセントの二塩基酸成分および１００モルパーセントのジオール成分に対して、２０パーセント未満の二塩基酸変性もしくは１０パーセント未満のグリコール変性、もしくはこれら両方の変性を有するポリ（エチレンテレフタレート）系コポリマーを含有する。
【００５１】
他の特定の実施形態では、前記プリン誘導体は前記ポリエステル組成物の約３から約１０重量パーセントの範囲の量でポリエステル組成物中に存在する。他の特定の実施形態では、前記プリン誘導体は前記ポリエステル組成物の約３から約５重量パーセントの範囲の量でポリエステル組成物中に存在する。
【００５２】
２．プリン誘導体
特定の実施形態において、プリン誘導体は化学式１の化学構造を有する、
【化１０】
2009511369.tif 000012
【００５３】
式中Ｒ１、Ｒ３、Ｒ５、およびＲ７はそれぞれ独立して、水素、アリールアミノ、アルコキシ、アリールオキシ、アルケニル、アルキニル、または直鎖、鎖状、分岐、または環状のアルキル、アルケニル、アルキニル、アリール、ヘテロアリール、ヘテロサイクリック、もしくはアシル基を含み；
【００５４】
ｔ、ｔ１、ｘ、ｘ１、ｘ２、ｙ、およびｚはそれぞれ独立して、単結合または二重結合であり；ｔ’、ｘ'、ｙ'、およびｚ'はそれぞれ独立して、０または１であり；ｘ”、ｙ”、およびｗ'はそれぞれ独立して、１または２である；
【００５５】
ｘが二重結合の場合、ｘ１は単結合であり；ｘ１が二重結合の場合、ｘおよびｘ２は単結合であり；ｘ２が二重結合の場合、ｘ１およびｔ１は単結合であり；ｔが二重結合の場合、ｔ１およびｚは単結合であり；ｚが二重結合の場合、ｔは単結合であり；ｔ１が二重結合の場合、tおよびｘ２は単結合であり；ｘが二重結合の場合、ｘ'は０であり；ｘまたはｘ１が二重結合の場合、ｘ”は１であり;ｙが二重結合の場合、ｙ'は０でありｙ”は１であり;ｔまたはｔ１が二重結合の場合、ｔ’は０であり；ｚおよびｔが単結合の場合、ｗ'は２であり;ｚまたはｔが二重結合の場合、ｗ'は１であり;ｚが二重結合の場合、ｚ'は０であり；ｘ、ｙ、またはｚはそれぞれ独立して単結合の場合、ｘ'、ｙ'、およびｚ'はそれぞれ独立して１であり；
【００５６】
Ｒ２、Ｒ４、およびＲ６はそれぞれ独立して、単結合または二重結合によって結合された基であってもよく；
【００５７】
Ｒ２、Ｒ４、またはＲ６が単結合によって結合された基である場合、Ｒ２、Ｒ４、およびＲ６はそれぞれ独立して、水素、ヒドロキシル、アミノ、アミド、アルキルアミノ、アリールアミノ、アルコキシ、アリールオキシ、ニトロ、アシル、アルケニル、アルキニル、シアノ、スルホ、スルファト、メルカプト、イミノ、スルホニル、スルフェニル、スルフィニル、スルファモイル、ホスホニル、ホフィニル、ホホリル、ホスフィノ、チオエステル、チオエーテル、アンヒドリド、オキシムノ、ヒドラジノ、カルバミル、ホスホン酸、ホスホナト、または直鎖、鎖状、分岐、または環状のアルキル、アルケニル、アルキニル、アリール、ヘテロアリール、ヘテロサイクリック、もしくはアシル基を含み；
【００５８】
Ｒ２、Ｒ４、またはＲ６が二重結合によって結合された基である場合、Ｒ２、Ｒ４、およびＲ６はそれぞれ独立して、酸素、硫黄、ＣＲ８Ｒ９、ＳＯ２、またはＮＲ１０を含み；Ｒ８およびＲ９はそれぞれ独立して、水素、ヒドロキシル、アミノ、アミド、アルキルアミノ、アリールアミノ、アルコキシ、アリールオキシ、ニトロ、アシル、アルケニル、アルキニル、シアノ、スルホ、スルファト、メルカプト、イミノ、スルホニル、スルフェニル、スルフィニル、スルファモイル、ホスホニル、ホフィニル、ホホリル、ホスフィノ、チオエステル、チオエーテル、アンヒドリド、オキシムノ、ヒドラジノ、カルバミル、ホスホン酸、ホスホナト、または直鎖、鎖状、分岐、または環状のアルキル、アルケニル、アルキニル、アリール、ヘテロアリール、ヘテロサイクリック、もしくはアシル基を含み;
【００５９】
ｘ”が２の場合、両方のＲ２は同一または異なっていてもよく；ｙ”が２の場合、両方のＲ４は同一または異なっていてもよく; そしてｗ'が２の場合、両方のＲ６は同一または異なっていてもよい。
【００６０】
上記記載の基は、当業者に知られているように、水素、ハロゲン、ヒドロキシル、アミノ、アミド、アルキルアミノ、アリールアミノ、アルコキシ、アリールオキシ、ニトロ、アシル、アルケニル、アルキニル、シアノ、スルホ、スルファト、メルカプト、イミノ、スルホニル、スルフェニル、スルフィニル、スルファモイル、ホスホニル、ホフィニル、ホホリル、ホスフィノ、チオエステル、チオエーテル、アンヒドリド、オキシムノ、ヒドラジノ、カルバミル、ホスホン酸、ホスホナト、その他使用可能な官能基でさらに置換されていてもよい。
【００６１】
化学式１の化合物のひとつの実施形態では、前記プリン誘導体は以下の化学構造を有する７Ｈ−プリンを含む、
【化１１】
2009511369.tif 000013
【００６２】
式中ｘ、ｘ２、ｙ、およびｔは二重結合であり; ｘ１、ｔ１、およびｚは単結合であり;ｘ’、ｙ’、およびｔ’は０であり;ｘ”、ｙ”、ｚ'、およびｗ'は１であり;そしてＲ２、Ｒ４、Ｒ５、およびＲ６は水素である。
【００６３】
化学式１の化合物の他の実施形態では、前記プリン誘導体は以下の化学式２の化学構造を有する化合物を含む、
【化１２】
2009511369.tif 000014
【００６４】
式中ｔ１、ｘ、ｘ１、ｙ、およびｚは単結合であり；ｘ２およびｔは二重結合であり;ｗ'、ｘ'、ｙ'、ｚ'、ｘ”、およびｙ”は１であり;ｔ'は０であり; Ｒ２およびＲ４はそれぞれ独立して、酸素、硫黄、ＣＲ８Ｒ９、ＳＯ２、またはＮＲ１０を含む二重結合によって結合された基であり；そしてＲ１、Ｒ３、Ｒ５、およびＲ６はそれぞれ独立して、水素、ヒドロキシル、アミノ、アミド、アルキルアミノ、アリールアミノ、アルコキシ、アリールオキシ、ニトロ、アシル、アルケニル、アルキニル、シアノ、スルホ、スルファト、メルカプト、イミノ、スルホニル、スルフェニル、スルフィニル、スルファモイル、ホスホニル、ホフィニル、ホホリル、ホスフィノ、チオエステル、チオエーテル、アンヒドリド、オキシムノ、ヒドラジノ、カルバミル、ホスホン酸、ホスホナト、または直鎖、鎖状、分岐、または環状のアルキル、アルケニル、アルキニル、アリール、ヘテロアリール、ヘテロサイクリック、もしくはアシル基を含み、該基は上記記載のようにさらに置換されていてもよい。
【００６５】
化学式２の化合物の特定の実施形態では、前記プリン誘導体は以下の化学構造を有するプリンジオンであるテオブロミンを含む、
【化１３】
2009511369.tif 000015
【００６６】
式中Ｒ１およびＲ６は水素;Ｒ２およびＲ４は酸素;そしてＲ３およびＲ５はメチルである。
【００６７】
化学式２の化合物の他の実施形態では、前記プリン誘導体は以下の化学構造を有するプリンジオンであるカフェインを含む、
【化１４】
2009511369.tif 000016
【００６８】
式中Ｒ６は水素；Ｒ２およびＲ４は酸素；そしてＲ１、Ｒ３およびＲ５はメチルである。
【００６９】
化学式２の化合物のさらに他の実施形態では、前記プリン誘導体は以下の化学構造を有するプリンジオンであるテオフィリンを含む、
【化１５】
2009511369.tif 000017
【００７０】
式中Ｒ５およびＲ６は水素；Ｒ２およびＲ４は酸素；そしてＲ１およびＲ３はメチルである。
【００７１】
化学式２の化合物のさらに他の実施形態では、前記プリン誘導体は以下の化学構造を有するプリンジオンであるキサンチンを含む、
【化１６】
2009511369.tif 000018
【００７２】
式中Ｒ１、Ｒ３、Ｒ５、およびＲ６は水素；そしてＲ２およびＲ４は酸素である。
【００７３】
化学式１の化合物の他の実施形態では、前記プリン誘導体は以下の化学式３の化学構造を有する化合物を含む、
【化１７】
2009511369.tif 000019
【００７４】
式中ｘ、ｘ１、ｙ、ｔ、およびｔ１は単結合であり；ｘ２およびｚは二重結合であり;ｔ'、ｗ'、ｘ'、ｙ'、ｘ”、およびｙ”は１であり;ｚ'は０であり; Ｒ２およびＲ４はそれぞれ独立して、酸素、硫黄、ＣＲ８Ｒ９、ＳＯ２、またはＮＲ１０を含む二重結合によって結合された基であり；そしてＲ１、Ｒ３、Ｒ６、およびＲ７はそれぞれ独立して、水素、ヒドロキシル、アミノ、アミド、アルキルアミノ、アリールアミノ、アルコキシ、アリールオキシ、ニトロ、アシル、アルケニル、アルキニル、シアノ、スルホ、スルファト、メルカプト、イミノ、スルホニル、スルフェニル、スルフィニル、スルファモイル、ホスホニル、ホフィニル、ホホリル、ホスフィノ、チオエステル、チオエーテル、アンヒドリド、オキシムノ、ヒドラジノ、カルバミル、ホスホン酸、ホスホナト、または直鎖、鎖状、分岐、または環状のアルキル、アルケニル、アルキニル、アリール、ヘテロアリール、ヘテロサイクリック、もしくはアシル基を含み、該基は上記記載のようにさらに置換されていてもよい。
【００７５】
化学式１の化合物の他の実施形態では、前記プリン誘導体は以下の化学式４の化学構造を有する化合物を含む、
【化１８】
2009511369.tif 000020
【００７６】
式中ｘ、ｘ１、ｙ、ｔ、ｔ１、およびｚは単結合であり；ｘ２は二重結合であり;ｔ'、ｗ'、ｘ'、ｙ'、ｚ’、ｘ”、およびｙ”は１であり;Ｒ２、Ｒ４、およびＲ６はそれぞれ独立して、酸素、硫黄、ＣＲ８Ｒ９、ＳＯ２、またはＮＲ１０を含む二重結合によって結合された基であり；そしてＲ１、Ｒ３、Ｒ５、およびＲ７はそれぞれ独立して、水素、ヒドロキシル、アミノ、アミド、アルキルアミノ、アリールアミノ、アルコキシ、アリールオキシ、ニトロ、アシル、アルケニル、アルキニル、シアノ、スルホ、スルファト、メルカプト、イミノ、スルホニル、スルフェニル、スルフィニル、スルファモイル、ホスホニル、ホフィニル、ホホリル、ホスフィノ、チオエステル、チオエーテル、アンヒドリド、オキシムノ、ヒドラジノ、カルバミル、ホスホン酸、ホスホナト、または直鎖、鎖状、分岐、または環状のアルキル、アルケニル、アルキニル、アリール、ヘテロアリール、ヘテロサイクリック、もしくはアシル基を含み、該基は上記記載のようにさらに置換されていてもよい。
【００７７】
化学式４の化合物の特定の実施形態では、前記プリン誘導体は以下の化学構造を有するプリンジオンである尿酸を含む、
【化１９】
2009511369.tif 000021
【００７８】
式中Ｒ１、Ｒ３、Ｒ５、およびＲ７は水素；そしてＲ２、Ｒ４、およびＲ６は酸素である。
【００７９】
化学式１の化合物の他の実施形態では、前記プリン誘導体は以下の化学式５の化学構造を有する化合物を含む、
【化２０】
2009511369.tif 000022
【００８０】
式中ｘ、ｘ１、ｔ１、およびｚは単結合であり；ｘ２、ｔ、およびｙは二重結合であり;ｗ'、ｘ'、ｚ’、ｘ”、およびｙ”は１であり; ｙ’およびｔ’は０であり；Ｒ４は酸素、硫黄、ＣＲ８Ｒ９、ＳＯ２、またはＮＲ１０を含む二重結合によって結合された基であり；そしてＲ１、Ｒ２、Ｒ５、およびＲ６はそれぞれ独立して、水素、ヒドロキシル、アミノ、アミド、アルキルアミノ、アリールアミノ、アルコキシ、アリールオキシ、ニトロ、アシル、アルケニル、アルキニル、シアノ、スルホ、スルファト、メルカプト、イミノ、スルホニル、スルフェニル、スルフィニル、スルファモイル、ホスホニル、ホフィニル、ホホリル、ホスフィノ、チオエステル、チオエーテル、アンヒドリド、オキシムノ、ヒドラジノ、カルバミル、ホスホン酸、ホスホナト、または直鎖、鎖状、分岐、または環状のアルキル、アルケニル、アルキニル、アリール、ヘテロアリール、ヘテロサイクリック、もしくはアシル基を含み、該基は上記記載のようにさらに置換されていてもよい。
【００８１】
化学式５の化合物の特定の実施形態では、前記プリン誘導体は以下の化学構造を有するグアニンを含む、
【化２１】
2009511369.tif 000023
【００８２】
式中Ｒ１、Ｒ５、およびＲ６は水素；Ｒ２はアミノ；そしてＲ４は酸素である。
【００８３】
他の実施形態では、前記プリン誘導体は以下の化学式６の化学構造を有する化合物を含む、
【化２２】
2009511369.tif 000024
【００８４】
式中ｘ、ｘ２、ｙ、およびｚは二重結合であり；ｘ１、ｔ、およびｔ１は単結合であり;ｔ'、ｗ'、ｘ”、およびｙ”は１であり;ｘ’、ｙ’、およびｚ’は０であり；そしてＲ２、Ｒ４、Ｒ６、およびＲ７は水素、ヒドロキシル、アミノ、アミド、アルキルアミノ、アリールアミノ、アルコキシ、アリールオキシ、ニトロ、アシル、アルケニル、アルキニル、シアノ、スルホ、スルファト、メルカプト、イミノ、スルホニル、スルフェニル、スルフィニル、スルファモイル、ホスホニル、ホフィニル、ホホリル、ホスフィノ、チオエステル、チオエーテル、アンヒドリド、オキシムノ、ヒドラジノ、カルバミル、ホスホン酸、ホスホナト、または直鎖、鎖状、分岐、または環状のアルキル、アルケニル、アルキニル、アリール、ヘテロアリール、ヘテロサイクリック、もしくはアシル基を含み、該基は上記記載のようにさらに置換されていてもよい。
【００８５】
化学式６の化合物の特定の実施形態では、前記プリン誘導体は以下の化学構造を有するアデニンを含む、
【化２３】
2009511369.tif 000025
【００８６】
式中Ｒ２、Ｒ６、およびＲ７は水素；そしてＲ４はアミノである。
【００８７】
化学式１の化合物の他の実施形態では、前記プリン誘導体は以下の化学式７の化学構造を有する化合物を含む、
【化２４】
2009511369.tif 000026
【００８８】
式中ｘ、ｘ２、およびｔは二重結合であり；ｔ１、ｘ１、ｙ、およびｚは単結合であり;ｗ'、ｙ'、ｚ’、ｘ”、およびｙ”は１であり;ｔ’およびｘ’は０であり；Ｒ２は酸素、硫黄、ＣＲ８Ｒ９、ＳＯ２、またはＮＲ１０を含む二重結合によって結合された基であり；そしてＲ３、Ｒ４、Ｒ５、およびＲ６はそれぞれ独立して、水素、ヒドロキシル、アミノ、アミド、アルキルアミノ、アリールアミノ、アルコキシ、アリールオキシ、ニトロ、アシル、アルケニル、アルキニル、シアノ、スルホ、スルファト、メルカプト、イミノ、スルホニル、スルフェニル、スルフィニル、スルファモイル、ホスホニル、ホフィニル、ホホリル、ホスフィノ、チオエステル、チオエーテル、アンヒドリド、オキシムノ、ヒドラジノ、カルバミル、ホスホン酸、ホスホナト、または直鎖、鎖状、分岐、または環状のアルキル、アルケニル、アルキニル、アリール、ヘテロアリール、ヘテロサイクリック、もしくはアシル基を含み、該基は上記記載のようにさらに置換されていてもよい。
【００８９】
化学式７の化合物の特定の実施形態では、前記プリン誘導体は以下の化学構造を有するグアニンを含む、
【化２５】
2009511369.tif 000027
【００９０】
式中Ｒ３、Ｒ５、およびＲ６は水素；Ｒ２は酸素；そしてＲ４はアミノである。
【００９１】
化学式１の化合物の他の実施形態では、前記プリン誘導体は以下の化学式８の化学構造を有する化合物を含む、
【化２６】
2009511369.tif 000028
【００９２】
式中ｘ２、ｙ、およびｔは二重結合であり；ｘ、ｘ１、ｔ１、およびｚは単結合であり;ｗ'、ｘ'、ｚ’、ｘ”、およびｙ”は１であり;ｔ’およびｙ’は０であり；Ｒ４は酸素、硫黄、ＣＲ８Ｒ９、ＳＯ２、またはＮＲ１０を含み二重結合によって結合された基であり；そしてＲ１、Ｒ２、Ｒ５、およびＲ６はそれぞれ独立して、水素、ヒドロキシル、アミノ、アミド、アルキルアミノ、アリールアミノ、アルコキシ、アリールオキシ、ニトロ、アシル、アルケニル、アルキニル、シアノ、スルホ、スルファト、メルカプト、イミノ、スルホニル、スルフェニル、スルフィニル、スルファモイル、ホスホニル、ホフィニル、ホホリル、ホスフィノ、チオエステル、チオエーテル、アンヒドリド、オキシムノ、ヒドラジノ、カルバミル、ホスホン酸、ホスホナト、または直鎖、鎖状、分岐、または環状のアルキル、アルケニル、アルキニル、アリール、ヘテロアリール、ヘテロサイクリック、もしくはアシル基を含み、該基は上記記載のようにさらに置換されていてもよい。
【００９３】
化学式８の化合物の特定の実施形態では、前記プリン誘導体は以下の化学構造を有する７−メチルグアニンを含む、
【化２７】
2009511369.tif 000029
【００９４】
式中Ｒ１およびＲ６は水素；Ｒ２はアミノ；Ｒ４は酸素；そしてＲ５はメチルである。
【００９５】
化学式８の化合物の他の特定の実施形態では、前記プリン誘導体は以下の化学構造を有するチオグアニンを含む、
【化２８】
2009511369.tif 000030
【００９６】
式中Ｒ１、Ｒ５、およびＲ６は水素;Ｒ２はアミノ;そしてＲ４は硫黄である。
【００９７】
化学式８の化合物のさらに別の実施形態では、前記プリン誘導体は以下の化学構造を有する６−メルカプトプリンを含む、
【化２９】
2009511369.tif 000031
【００９８】
式中Ｒ１、Ｒ２、Ｒ５、およびＲ６は水素;そしてＲ４は硫黄である。
【００９９】
化学式８の化合物のさらに別の実施形態では、前記プリン誘導体は以下の化学構造を有するヒポキサンチンを含む、
【化３０】
2009511369.tif 000032
【０１００】
式中Ｒ１、Ｒ２、Ｒ５、およびＲ６は水素;そしてＲ４は酸素である。
【０１０１】
化学式１の化合物の他の実施形態では、前記プリン誘導体は以下の化学式９の化学構造を有する化合物を含む、
【化３１】
2009511369.tif 000033
【０１０２】
式中ｘ１、ｙ、ｔ１、およびｚは二重結合であり；ｘ、ｘ２、およびｔは単結合であり;ｗ'、ｘ'、ｘ”、およびｙ”は１であり;ｔ’、ｙ’、およびｚ’は０であり；そしてＲ１、Ｒ２、Ｒ４、およびＲ６はそれぞれ独立して、水素、ヒドロキシル、アミノ、アミド、アルキルアミノ、アリールアミノ、アルコキシ、アリールオキシ、ニトロ、アシル、アルケニル、アルキニル、シアノ、スルホ、スルファト、メルカプト、イミノ、スルホニル、スルフェニル、スルフィニル、スルファモイル、ホスホニル、ホフィニル、ホホリル、ホスフィノ、チオエステル、チオエーテル、アンヒドリド、オキシムノ、ヒドラジノ、カルバミル、ホスホン酸、ホスホナト、または直鎖、鎖状、分岐、または環状のアルキル、アルケニル、アルキニル、アリール、ヘテロアリール、ヘテロサイクリック、もしくはアシル基を含み、該基は上記記載のようにさらに置換されていてもよい。
【０１０３】
化学式９の化合物の特定の実施形態では、前記プリン誘導体は以下の化学構造を有する１Ｈ−プリンを含む、
【化３２】
2009511369.tif 000034
【０１０４】
式中Ｒ１、Ｒ２、Ｒ４、およびＲ６は水素である。
【０１０５】
化学式９の化合物の他の特定の実施形態では、前記プリン誘導体は以下の化学構造を有するジアミノプリンを含む、
【化３３】
2009511369.tif 000035
【０１０６】
式中Ｒ１およびＲ６は水素;そしてＲ２およびＲ４はアミノである。
【０１０７】
本明細書において使用される“アルキル”なる語は、特記されない限り、炭素数１から２０の直鎖、分岐、または環状の、第一級、第二級、もしくは第三級飽和炭化水素を意味し、具体的には、メチル、エチル、プロピル、イソプロピル、ブチル、イソブチル、ｔ-ブチル、ペンチル、イソペンチル、ネオペンチル、へキシル、およびイソへキシルを含む。上記用語は置換および無置換両方のアルキル基を含む。該アルキル基を置換することができる基は、水素、ハロゲン、ヒドロキシル、アミノ、アミド、アルキルアミノ、アリールアミノ、アルコキシ、アリールオキシ、ニトロ、アシル、アルケニル、アルキニル、シアノ、スルホ、スルファト、メルカプト、イミノ、スルホニル、スルフェニル、スルフィニル、スルファモイル、ホスホニル、ホフィニル、ホホリル、ホスフィノ、チオエステル、チオエーテル、アンヒドリド、オキシムノ、ヒドラジノ、カルバミル、ホスホン酸、ホスホナト、その他使用可能な官能基からなる群から選ばれる。
【０１０８】
本明細書において使用される“アルケニル”なる語は、特記されない限り、少なくとも1個の二重結合を有する炭素数２から１０の直鎖、分岐、またはは環状の炭化水素を意味する。該アルケニル基は、アルキル基に関して上記説明したのと同様に、適宜置換されていてもよく、置換または無置換のアルキル基で適宜置換されていてもよい。
【０１０９】
本明細書において使用される“アルキニル”なる語は、特記されない限り、少なくとも1個の三重結合を有する炭素数２から１０の直鎖または分岐の炭化水素を意味する。該アルキニル基は、アルキル基に関して上記説明したのと同様に適宜置換されていてもよく、置換または無置換のアルキル基で適宜置換されていてもよい。
【０１１０】
本明細書において使用される“アリール”なる語は、特記されない限り、芳香環に由来するどのような官能基または置換基も意味する。例としては、これらには限定されないが、フェニル、ビフェニル、またはナフチルがあげられる。該用語は置換および無置換の両方の基を含む。該アリール基は、1以上の基でアルキル基に関して上記説明したように適宜置換されていてもよく、または置換または無置換のアルキル基で適宜置換されていてもよい。
【０１１１】
本明細書において使用される“ヘテロアリール”および“ヘテロアロマティック”なる語は、芳香環に少なくとも１つの硫黄、酸素、窒素、またはリンを含む、芳香族基または不飽和環状基をいう。例としては、これらには限定されないが、フリル、ピリジル、ピリミジル、チエニル、イソチアゾリル、イミダゾリル、テトラゾリル、ピラジニル、ベンゾフラニル（ｂｅｎｏｆｕｒａｎｙｌ）、ベンゾチオフェニル（ｂｅｎｏｔｈｉｏｐｈｅｎｙｌ）、キノリル、イソキノリル、ベンゾチエニル、イソベンゾフリル（ｉｘｏｂｅｎｚｏｆｕｒｙｌ）、ピラゾリル、インドリル、イソインドリル、ベンゾイミダゾリル（ｂｅｎｉｍｉｄａｚｏｌｙｌ）、プリニル、カルバゾリル、オキサゾリル、チアゾリル、イソチアゾリル、１，２，４−チアジアゾリル、イソオキサゾリル、ピロリル、キイナゾリニル、ピリダジニル、ピラジニル、シノリル、フタラジニル、キノキサリニル、キサンチニル、ヒポキサンチニル、およびプテリジニル（ｐｔｅｒｉｄｎｙｌ）があげられる。該ヘテロアリールおよびヘテロアロマティック基は、1以上の基でアルキル基に関して上記説明したように適宜置換されていてもよく、または置換または無置換のアルキル基で適宜置換されていてもよい。
【０１１２】
“ヘテロサイクリック”なる語は、置換されていてもよく、環上に少なくとも1つの酸素、硫黄、窒素、またはリンなどのヘテロ原子すなわち非炭素原子を有する、非芳香族不飽和環状基を意味する。当該へテロサイクリック基はヘテロアリール基に関して説明したのと同様に適宜置換されていてもよい。
【０１１３】
本明細書において使用される“アラルキル”なる語は、特記されない限り、上記で定義したアルキル基を通して分子に結合した、上記で定義したアリール基を意味する。本明細書において使用されるアルカリル（ａｌｋａｒｙｌ）基なる語は、特記されない限り、上記で定義したアリール基を通して分子に結合した、上記で定義したアルキル基を意味する。該アラルキル基およびアルカリル基は、ヒドロキシル、カルボキシ、カルボキシアミド、カルボアルコキシ、アシル、アミノ、ハロ、アルキルアミノ、アルコキシ、アリールオキシ、ニトロ、シアノ、スルホ、スルファト、ホスホ、ホスファト、およびホスホナトからなる群から選ばれる1以上の基で適宜置換されていてもよい。
【０１１４】
本明細書において使用される“ハロ”なる語は特に塩素、臭素、ヨウ素およびフッ素を意味する。
【０１１５】
本明細書において使用される“アルコキシ”なる語は、特記されない限り、-Ｏ-アルキルの構造の基をいい、該アルキルは上記で定義されたとおりである。
【０１１６】
本明細書において使用される“アシル”なる語は化学式Ｃ（Ｏ）Ｒ’で表される基を意味し、式中Ｒ’はアルキル、アリール、ヘテロアリール、ヘテロサイクリック、アルカリルもしくはアラルキル基、または置換されたアルキル、アリール、ヘテロアリール、ヘテロサイクリック、アラルキルもしくはアルカリル基であり、これらの基は上記で定義されたものと同様である。
【０１１７】
２．ポリエステル組成物および容器の製造方法
上記のように、本発明のポリエステル組成物は高バリア性が望まれる容器の製造に有用である。つまり、そのような容器は上記のポリエステル組成物を、溶融成形のような一般的な方法によって、所望の容器に成形することによって製造される。適当な溶融成形方法は、これらに限定されないが、射出成形、押出成形、熱成形および圧縮成形が含まれる。本発明の容器を製造するための特に好ましい方法は延伸ブロー成形である。
【０１１８】
前記プリン誘導体添加剤を容器およびポリエステル組成物に配合する方法も本明細書で提供される。そのような方法も当業者には周知である。例えば、添加剤は射出成形過程で直接ポリエステルに供給されるか、射出成形より前にポリエステル樹脂とプリブレンドされる、もしくはマスターバッチとして高濃度でＰＥＴと配合されそして容器の射出成形の前にポリエステル樹脂と混合される。
【０１１９】
図１は本発明の実施形態における、硬質容器プレフォーム１２（図２に示す）を製造し該プレフォームから硬質容器１４（図３に示す）を製造するシステム１０を示す。図１に示すように、ＰＥＴ２０およびプリン誘導体などのガスバリア増強添加剤２２はフィーダーまたはホッパー２４に投入され、前記成分をホットメルト押出機２６に運び、ホットメルト押出し機２６において前記成分が溶融され混合される。ホットメルト押出し機２６がその後ＰＥＴ２０とガスバリア増強添加剤２２の溶融混合物を、プレフォーム１２を形成するために、射出成形装置２８に押し出す。プレフォーム１２は冷却され、射出成形装置２８から取り出され、延伸ブロー成形装置３０に運ばれる。該装置によってプレフォーム１２が延伸ブロー成形され、完成した硬質容器１４になる。
【０１２０】
プレフォーム製造の溶融滞留時間は好ましくは５分未満であり、より好ましくは約１分から約３分である。溶融温度は望ましくは約２７０から約３００℃であり、より望ましくは約２７０から約２９０℃である。溶融滞留時間はＰＥＴ２０およびガスバリア増強添加剤２２が溶融押出機２６に注入され溶融が開始するときから、プレフォーム１２を成形するために溶融混合物を射出成形金型に射出された後までである。
【０１２１】
特定の実施形態において、前記射出成形工程は、“Ｐｒｅｓｓｕｒｉｚｅｄ  Ｔｏｏｌｉｎｇ  ｆｏｒ  Ｉｎｊｅｃｔｉｏｎ  Ｍｏｌｄｉｎｇ  ａｎｄ  Ｍｅｔｈｏｄ  ｏｆ  Ｕｓｉｎｇ”と題された同時係属中の米国特許出願に記載されているように、プレートアウトを最小限に抑えるために型穴に圧力をかけるように変更されていてもよい。なおこの出願はＳｃｈｕｌｔｈｅｉｓらによって２００６年９月１５日に出願され、その全体が参照によりに本書に援用される。型穴を加圧することは、添加剤のＰＥＴからの放散および型の内面へ付着する能力を減少もしくは完全に排除し、加工サイクルの力学的特性を変更する。所望の型穴の圧力は特定のポリマー材料、ポリマーマトリクス、もしくは添加剤によって適宜選択できる。
【０１２２】
前記の変更された射出成形工程（図示されず）は、型中の型穴に加圧ガスを注入し容器プレフォームの形を決定する型を加圧するという追加工程を含み；そして該型穴にポリエステル組成物を注入し；容器プレフォームを成形するためにポリエステル組成物を冷却し；型穴から容器プレフォームを取り出す。
【０１２３】
前記加圧ガスはポリエステル組成物に悪影響を及ぼさなければどのようなガスでもよい。例としては、これらには限定されないが、空気もしくはそれに含まれる個々の成分である酸素、窒素、および二酸化炭素；希ガスであるアルゴン、ネオン、ヘリウム、およびキセノン；そしてこれらの混合物があげられる。特定の実施形態では、型穴は約１から約１０００ｐｓｇｉの範囲まで加圧される。
【０１２４】
３．容器
当業者に周知のように、容器は容器プレフォームをブロー成形することによって製造することができる。適当なプレフォームおよび容器の構造の例は米国特許第５，８８８，５９８号に開示されている。なお当該特許の内容はその全体が参照により本書に援用される。
【０１２５】
ポリエステル容器プレフォーム１２は図２に示されている。このプレフォーム１２はＰＥＴ系樹脂を射出成形することによって製造され、ネジ山付端部１１２を有し、該端部１１２の下端はキャッピングフランジ１１４で仕切られている。キャッピングフランジ１１４の下には、ほぼ円筒の部分１１６があり、円筒部１１６は、肉厚増加のために徐々に外径が広がっている部分１１８まである。外径増加部１１８の下には細長い胴体部１２０がある。
【０１２６】
図２に示されているプレフォーム１２は図３および図４に示されている容器１４を成形するためにブロー成形されてもよい。容器１４はシェル１２４を有し、該シェル１２４は口部１２８を規定するネジ山付端部１２６、該ネジ山付端部の下にキャッピングフランジ１３０、該キャッピングフランジから伸びるテーパー部１３２、該テーパー部分の下に伸びる胴体部１３４、そして容器の底にある底部１３６を有する。容器１４は、図４に示されるような、パッケージされた飲料１３８を製造するために使用するのに適している。該パッケージされた飲料１３８は容器１４に注入された炭酸飲料などの飲料および該容器の口部１２８を密閉する蓋１４０を有する。
【０１２７】
前記ポリエステル容器は、“Ｍｕｌｔｉｌａｙｅｒ  Ｃｏｎｔａｉｎｅｒ  ＨａｖｉｎｇＳｍａｌｌ  Ｍｏｌｅｃｕｌｅ  Ｂａｒｒｅｒ  Ａｄｄｉｔｉｖｅｓ”と題された２００６年９月１５日に出願の同時係属中である特許出願第６０／８２５，８６１号に記載されているように、複数の層を有していてもよい。なお当該出願の内容はその全体が参照によりに本書に援用される。多層容器では、単層容器での使用では通常蒸発しやすい添加剤がバリア層中で使用できる。これは該低分子添加剤が該低分子添加剤を含まない２つの外層の内部に含まれ、該低分子添加剤と射出成形装置の表面の接触が防がれるからである。
【０１２８】
簡潔に説明すると、多層容器はポリマーマトリックスを有する少なくとも２つの外層と、該少なくとも２つの外層に挟まれた、少なくとも１つのバリア層を有する。前記少なくとも１つのバリア層はポリエステル組成物と、プリン誘導体を有するガスバリア増強添加剤、を含有する。好ましくは、該低分子添加剤は多層容器中に容器の約０．２から約１０重量パーセントの範囲の量で存在し、該少なくとも２つの外層は容器の約９９から約２０重量パーセントを占め、該１以上のバリア層は容器の約１から約８０重量パーセントを占める。別の特定の実施形態では、多層容器はさらに少なくとも１つの中間層を該少なくとも１つのバリア層と該少なくとも２つの外層の間に有する。
【０１２９】
プレフォーム１２、容器１４、パッケージされた飲料１３８は本発明のプレフォームの用途の単なる例示に過ぎない。当然、本発明の方法および装置は様々な構造のプレフォームや容器の製造に使用されうる。
【０１３０】
本発明は以下の実施例によってさらに説明されるが、該実施例によって本発明の範囲がいかようにも限定されると解釈されるものではない。一方、当然のことながら、発明の詳細な説明を読んだ後に当業者に示唆されうる本発明の他の種々の実施形態、変更、均等物が、本発明の精神および／または請求項の範囲から逸脱することなく、用いられる。
【０１３１】
実施例１
市販のポリエステル容器グレード樹脂（Ｋｏｓａ,  Ｓｐａｒｔａｎｂｕｒｇ,  Ｓｏｕｔｈ  Ｃａｒｏｌｉｎａ）を水分量５５ｐｐｍ未満まで真空オーブンで１４０℃で一晩乾燥した。添加剤は表面の水分を取り除くために真空オーブンで７０℃で一晩乾燥した。容器はＰＥＴのみで、もしくは様々な量の添加剤と組み合わせて、製造した。射出成形には実験室規模のアーブルグ社穴一体型（Ａｒｂｕｒｇ  ｕｎｉｔ  ｃａｖｉｔｙ）射出成形機を使用した。プレフォームをシデル社（Ｓｉｄｅｌ）ＳＢＯ２／３ブロー成形機にてブロー成形し、許容範囲の形状の容器を製造した。２４．５ｇのプレフォームから５００ｍＬの容器ができた。
【０１３２】
その後、容器の酸素透過率はモコン社（Ｍｏｃｏｎ）の機器（型２／６０）を使用し、２２．２℃および相対湿度（ＲＨ）５０％、Ｎ２／Ｈ２（９９：１）そして１０ｍＬ／ｍｉｎの反対側でのエアパージ速度にて測定した。結果を表１に示す。バリア改善率（ＢＩＦ）は添加剤無しでのポリエステル容器の酸素透過率と添加剤有りでのポリエステル容器の酸素透過率の比とした。
【０１３３】
【表１】
2009511369.tif 000036
５００ｍＬ容器の酸素ＢＩＦはＰＥＴ組成物にカフェインを添加することで、容器のＩＶおよび透明度を低下させることなく、有意に改善した。
【０１３４】
実施例２
実施例１に記載されたように、市販のポリエステル容器グレード樹脂（Ｖｏｒｉｄｉａｎ,  Ｋｉｎｇｓｐｏｒｔ,  Ｔｅｎｎｅｓｓｅｅ）を用意し、射出成形し、ブロー整形した。２６．５ｇのプレフォームから２０ｏｚの容器ができた。
【０１３５】
瓶をドライアイスで充填し内圧を５６ｐｓｉにした。瓶からのＣＯ２の損失率を２２℃および５０％ＲＨで米国特許番号第５，４７３，１６１号に記載された方法で測定した。この特許はその全体において参照によりに本書に援用される。結果を表２に示す。バリア改善率（ＢＩＦ）は添加剤無しでのポリエステル容器のＣＯ２損失率を添加剤有りでのポリエステル容器のＣＯ２損失率で割った比とした。模擬炭酸飲料のそれぞれの容器での貯蔵寿命も米国特許番号第５，４７３，１６１号に記載されているようにして求めた。
【表２】
2009511369.tif 000037
【０１３６】
２０ｏｚポリエステル容器の二酸化炭素ＢＩＦはＰＥＴ組成物にカフェインを添加することによって有意に改善され、それによってポリエステル容器の二酸化炭素保持期間が有意に増加した。
【０１３７】
実施例３
実施例１に記載されたように、市販のポリエステル容器グレード樹脂（Ｋｏｓａ,  Ｓｐａｒｔａｎｂｕｒｇ,  Ｓｏｕｔｈ  Ｃａｒｏｌｉｎａ）を用意し、射出成形し、ブロー整形した。２１ｇのプレフォームから１２ｏｚ容器ができた。容器からのＣＯ２損失率およびＣＯ２保持期間は実施例２に記載のように測定した。結果を表３に示す。
【表３】
2009511369.tif 000038
【０１３８】
１２ｏｚポリエステル容器の二酸化炭素ＢＩＦはＰＥＴ組成物にカフェインを添加することによって有意に改善され、それによって、容器のＩＶを低下することなく、二酸化炭素保持期間が有意に増加した。
【０１３９】
実施例４
市販のポリエステル容器グレード樹脂（Ｋｏｓａ,  Ｓｐａｒｔａｎｂｕｒｇ,  Ｓｏｕｔｈ  Ｃａｒｏｌｉｎａ）をカフェイン（１２重量パーセント）と混合、ペレット化、そして１４０℃で乾燥した。該混合物と実施例１で記載したように製造された乾燥ＰＥＴを、実施例１で記載したように射出成形前のカフェイン含量が３重量パーセントとなるように、混合し、金型温度を３８℃の設定で許容範囲の２１ｇプレフォームを製造した。射出成形実行中の様々な時点でプレフォームを採取し、ハンターＬａｂ色差計でプレフォームの色が測定できるようにプレフォームを半分に切断した。結果を表４に示す。時間０はＰＥＴプレフォームがカフェインを含んでいないことを示す。ハンターＬ＊,ａ＊,ｂ＊色空間は反対色説に基づく黄色領域に広がる３次元長方形色空間であり、その中ではＬ＊（明度）軸上では白は１００で黒は０；ａ＊（赤−緑）軸上では赤は正、緑は負、中間は０であり；ｂ＊（青−黄）軸上では黄は正、青は負、中間は０である。ＤＥ＊はＬ＊,ａ＊,ｂ＊における変化の２乗の和の平方根を用いて計算される全色差の程度である。
【表４】
2009511369.tif 000039
【０１４０】
様々な実行時点におけるプレフォームの色に有意な違いはなく、これはＰＥＴ組成物へのカフェインの添加は様々な時点におけるプレフォームの品質を著しく低下させないということを意味している。
【０１４１】
上記は本発明の好ましい実施形態のみに関し、以下の請求項やそれらと同等のものにより定義される本発明の精神および範囲から逸脱することなく多々の変更修正を加えることができることは明らかである。
【図面の簡単な説明】
【０１４２】
【図１】本発明の一実施形態における、増強されたガスバリア性を有するＰＥＴ容器の製造するためのシステムの模式図である。
【図２】本発明の一実施形態に従って製造された成形された容器プレフォームの立断面図である。
【図３】本発明の一実施形態における、図２のプレフォームから製造された、ブロー成形された容器の立断面図である。
【図４】本発明の一実施形態に従って製造されたパッケージされた飲料の斜視図である。
【図１】
2009511369.tif 000088
【図２】
2009511369.tif 000089
【図３】
2009511369.tif 000090
【図４】
2009511369.tif 000091
【手続補正書】
【提出日】平成20年11月10日(2008.11.10)
【手続補正１】
【補正対象書類名】特許請求の範囲
【補正対象項目名】全文
【補正方法】変更
【補正の内容】
【特許請求の範囲】
【請求項１】
ポリエステルおよびプリン誘導体を含有するポリエステル組成物を含有する、食物及び飲料をパッケージするための増強されたガスバリア性を有する容器であって、
前記プリン誘導体が、以下の化学式1の化学構造を有する化合物を含む、
【化１】
2009511369.tif 000092
（式中Ｒ１、Ｒ３、Ｒ５、およびＲ７はそれぞれ独立して、水素、アリールアミノ、アルコキシ、アリールオキシ、アルケニル、アルキニル、または直鎖、鎖状、分岐、または環状のアルキル、アルケニル、アルキニル、アリール、ヘテロアリール、ヘテロサイクリック、もしくはアシル基を含み；
ｔ、ｔ１、ｘ、ｘ１、ｘ２、ｙ、およびｚはそれぞれ独立して、単結合または二重結合であり；ｔ’、ｘ'、ｙ'、およびｚ'はそれぞれ独立して、０または１であり；ｘ”、ｙ”、およびｗ'はそれぞれ独立して、１または２であり；
ｘが二重結合の場合、ｘ１は単結合であり；ｘ１が二重結合の場合、ｘおよびｘ２は単結合であり；ｘ２が二重結合の場合、ｘ１およびｔ１は単結合であり；ｔが二重結合の場合、ｔ１およびｚは単結合であり；ｚが二重結合の場合、ｔは単結合であり；ｔ１が二重結合の場合、tおよびｘ２は単結合であり；ｘが二重結合の場合、ｘ'は０であり；ｘまたはｘ１が二重結合の場合、ｘ”は１であり;ｙが二重結合の場合、ｙ'は０でありｙ”は１であり;ｔまたはｔ１が二重結合の場合、ｔ’は０であり；ｚおよびｔが単結合の場合、ｗ'は２であり;ｚまたはｔが二重結合の場合、ｗ'は１であり;ｚが二重結合の場合、ｚ'は０であり；ｘ、ｙ、またはｚはそれぞれ独立して単結合の場合、ｘ'、ｙ'、およびｚ'はそれぞれ独立して１であり；
Ｒ２、Ｒ４、およびＲ６はそれぞれ独立して、単結合または二重結合によって結合された基であってもよく；
Ｒ２、Ｒ４、またはＲ６が単結合によって結合された基である場合、Ｒ２、Ｒ４、およびＲ６はそれぞれ独立して、水素、ヒドロキシル、アミノ、アミド、アルキルアミノ、アリールアミノ、アルコキシ、アリールオキシ、ニトロ、アシル、アルケニル、アルキニル、シアノ、スルホ、スルファト、メルカプト、イミノ、スルホニル、スルフェニル、スルフィニル、スルファモイル、ホスホニル、ホスフィニル、ホスホリル、ホスフィノ、チオエステル、チオエーテル、アンヒドリド、オキシムノ(oximno)、ヒドラジノ、カルバミル、ホスホン酸、ホスホナト、または直鎖、鎖状、分岐、または環状のアルキル、アルケニル、アルキニル、アリール、ヘテロアリール、ヘテロサイクリック、もしくはアシル基を含み；
Ｒ２、Ｒ４、またはＲ６が二重結合によって結合された基である場合、Ｒ２、Ｒ４、またはＲ６はそれぞれ独立して、酸素、硫黄、ＣＲ８Ｒ９、ＳＯ２、またはＮＲ１０を含み；Ｒ８およびＲ９はそれぞれ独立して、水素、ヒドロキシル、アミノ、アミド、アルキルアミノ、アリールアミノ、アルコキシ、アリールオキシ、ニトロ、アシル、アルケニル、アルキニル、シアノ、スルホ、スルファト、メルカプト、イミノ、スルホニル、スルフェニル、スルフィニル、スルファモイル、ホスホニル、ホスフィニル、ホスホリル、ホスフィノ、チオエステル、チオエーテル、アンヒドリド、オキシムノ、ヒドラジノ、カルバミル、ホスホン酸、ホスホナト、または直鎖、鎖状、分岐、または環状のアルキル、アルケニル、アルキニル、アリール、ヘテロアリール、ヘテロサイクリック、もしくはアシル基を含み;Ｒ１０は水素、アリールアミノ、アルコキシ、アリールオキシ、アルケニル、アルキニル、または直鎖、鎖状、分岐、または環状のアルキル、アルケニル、アルキニル、アリール、ヘテロアリール、ヘテロサイクリック、もしくはアシル基を含み；
ｘ”が２の場合、両方のＲ２は同一または異なっていてもよく；ｙ”が２の場合、両方のＲ４は同一または異なっていてもよく;そしてｗ'が２の場合、両方のＲ６は同一または異なっていてもよい。）
容器。
【請求項２】
前記化学式1のプリン誘導体が、以下の化学式２の化学構造を有する化合物を含む、
【化２】
2009511369.tif 000093
（式中ｘ、ｘ１、ｙ、およびｚは単結合であり；ｘ２およびｔは二重結合であり;ｗ'、ｘ'、ｙ'、ｚ'、ｘ”、およびｙ”は１であり;ｔ'は０であり; Ｒ２およびＲ４はそれぞれ独立して、酸素、硫黄、ＣＲ８Ｒ９、ＳＯ２、またはＮＲ１０を含む二重結合によって結合された基であり；そしてＲ１、Ｒ３、Ｒ５、およびＲ６はそれぞれ独立して、水素、ヒドロキシル、アミノ、アミド、アルキルアミノ、アリールアミノ、アルコキシ、アリールオキシ、ニトロ、アシル、アルケニル、アルキニル、シアノ、スルホ、スルファト、メルカプト、イミノ、スルホニル、スルフェニル、スルフィニル、スルファモイル、ホスホニル、ホスフィニル、ホスホリル、ホスフィノ、チオエステル、チオエーテル、アンヒドリド、オキシムノ、ヒドラジノ、カルバミル、ホスホン酸、ホスホナト、または直鎖、鎖状、分岐、または環状のアルキル、アルケニル、アルキニル、アリール、ヘテロアリール、ヘテロサイクリック、もしくはアシル基を含む。）
請求項１に記載の容器。
【請求項３】
前記化学式２のプリン誘導体が、式中Ｒ１およびＲ６は水素;Ｒ２およびＲ４は酸素;そしてＲ３およびＲ５はメチルである、以下の化学構造を有するプリンジオンであるテオブロミンを含む、
【化３】
2009511369.tif 000094
請求項２に記載の容器。
【請求項４】
前記化学式２のプリン誘導体が、式中Ｒ６は水素；Ｒ２およびＲ４は酸素；そしてＲ１、Ｒ３およびＲ５はメチルである、以下の化学構造を有するプリンジオンであるカフェインを含む、
【化４】
2009511369.tif 000095
請求項２に記載の容器。
【請求項５】
前記化学式２のプリン誘導体が、式中Ｒ５およびＲ６は水素；Ｒ２およびＲ４は酸素；そしてＲ１およびＲ３はメチルである、以下の化学構造を有するプリンジオンであるテオフィリンを含む、
【化５】
2009511369.tif 000096
請求項２に記載の容器。
【請求項６】
前記化学式２のプリン誘導体が、式中Ｒ１、Ｒ３、Ｒ５、およびＲ６は水素；そしてＲ２およびＲ４は酸素である、以下の化学構造を有するプリンジオンであるキサンチンを含む、
【化６】
2009511369.tif 000097
請求項２に記載の容器。
【請求項７】
前記化学式１のプリン誘導体が、以下の化学式３の化学構造を有する化合物を含む、
【化７】
2009511369.tif 000098
（式中ｘ、ｘ１、ｙ、ｔ、およびｔ１は単結合であり；ｘ２およびｚは二重結合であり;ｔ'、ｗ'、ｘ'、ｙ'、ｘ”、およびｙ”は１であり;ｚ'は０であり; Ｒ２およびＲ４はそれぞれ独立して、酸素、硫黄、ＣＲ８Ｒ９、ＳＯ２、またはＮＲ１０を含む二重結合によって結合された基であり；そしてＲ１、Ｒ３、Ｒ６、およびＲ７はそれぞれ独立して、水素、ヒドロキシル、アミノ、アミド、アルキルアミノ、アリールアミノ、アルコキシ、アリールオキシ、ニトロ、アシル、アルケニル、アルキニル、シアノ、スルホ、スルファト、メルカプト、イミノ、スルホニル、スルフェニル、スルフィニル、スルファモイル、ホスホニル、ホスフィニル、ホスホリル、ホスフィノ、チオエステル、チオエーテル、アンヒドリド、オキシムノ、ヒドラジノ、カルバミル、ホスホン酸、ホスホナト、または直鎖、鎖状、分岐、または環状のアルキル、アルケニル、アルキニル、アリール、ヘテロアリール、ヘテロサイクリック、もしくはアシル基を含む。）
請求項１に記載の容器。
【請求項８】
前記化学式１のプリン誘導体が、以下の化学式４の化学構造を有する化合物を含む、
【化８】
2009511369.tif 000099
（式中ｘ、ｘ１、ｙ、ｔ、ｔ１、およびｚは単結合であり；ｘ２は二重結合であり;ｔ'、ｗ'、ｘ'、ｙ'、ｚ’、ｘ”、およびｙ”は１であり;Ｒ２、Ｒ４、およびＲ６はそれぞれ独立して、酸素、硫黄、ＣＲ８Ｒ９、ＳＯ２、またはＮＲ１０を含む二重結合によって結合された基であり；そしてＲ１、Ｒ３、Ｒ５、およびＲ７はそれぞれ独立して、水素、ヒドロキシル、アミノ、アミド、アルキルアミノ、アリールアミノ、アルコキシ、アリールオキシ、ニトロ、アシル、アルケニル、アルキニル、シアノ、スルホ、スルファト、メルカプト、イミノ、スルホニル、スルフェニル、スルフィニル、スルファモイル、ホスホニル、ホスフィニル、ホスホリル、ホスフィノ、チオエステル、チオエーテル、アンヒドリド、オキシムノ、ヒドラジノ、カルバミル、ホスホン酸、ホスホナト、または直鎖、鎖状、分岐、または環状のアルキル、アルケニル、アルキニル、アリール、ヘテロアリール、ヘテロサイクリック、もしくはアシル基を含む。）
請求項１に記載の容器。
【請求項９】
前記化学式４のプリン誘導体が、式中Ｒ１、Ｒ３、Ｒ５、およびＲ７は水素；そしてＲ２、Ｒ４、およびＲ６は酸素である、以下の化学構造を有するプリンジオンである尿酸を含む、
【化９】
2009511369.tif 000100
請求項８に記載の容器。
【請求項１０】
前記化学式１のプリン誘導体が、以下の化学式５の化学構造を有する化合物を含む、
【化１０】
2009511369.tif 000101
（式中ｘ、ｘ１、ｔ１、およびｚは単結合であり；ｘ２、ｔ、およびｙは二重結合であり;ｗ'、ｘ'、ｚ’、ｘ”、およびｙ”は１であり; ｙ’およびｔ’は０であり；Ｒ４は酸素、硫黄、ＣＲ８Ｒ９、ＳＯ２、またはＮＲ１０を含む二重結合によって結合された基であり；そしてＲ１、Ｒ２、Ｒ５、およびＲ６はそれぞれ独立して、水素、ヒドロキシル、アミノ、アミド、アルキルアミノ、アリールアミノ、アルコキシ、アリールオキシ、ニトロ、アシル、アルケニル、アルキニル、シアノ、スルホ、スルファト、メルカプト、イミノ、スルホニル、スルフェニル、スルフィニル、スルファモイル、ホスホニル、ホスフィニル、ホスホリル、ホスフィノ、チオエステル、チオエーテル、アンヒドリド、オキシムノ、ヒドラジノ、カルバミル、ホスホン酸、ホスホナト、または直鎖、鎖状、分岐、または環状のアルキル、アルケニル、アルキニル、アリール、ヘテロアリール、ヘテロサイクリック、もしくはアシル基を含む。）
請求項１に記載の容器。
【請求項１１】
前記化学式５のプリン誘導体が、式中Ｒ１、Ｒ５、およびＲ６は水素；Ｒ２はアミノ；そしてＲ４は酸素である、以下の化学構造を有するグアニンを含む、
【化１１】
2009511369.tif 000102
請求項１０に記載の容器。
【請求項１２】
前記化学式１のプリン誘導体が、以下の化学式６の化学構造を有する化合物を含む、
【化１２】
2009511369.tif 000103
（式中ｘ、ｘ２、ｙ、およびｚは二重結合であり；ｘ１、ｔ、およびｔ１は単結合であり;ｔ'、ｗ'、ｘ”、およびｙ”は１であり;ｘ’およびｚ’は０であり；そしてＲ２、Ｒ４、Ｒ６、およびＲ７は水素、ヒドロキシル、アミノ、アミド、アルキルアミノ、アリールアミノ、アルコキシ、アリールオキシ、ニトロ、アシル、アルケニル、アルキニル、シアノ、スルホ、スルファト、メルカプト、イミノ、スルホニル、スルフェニル、スルフィニル、スルファモイル、ホスホニル、ホスフィニル、ホスホリル、ホスフィノ、チオエステル、チオエーテル、アンヒドリド、オキシムノ、ヒドラジノ、カルバミル、ホスホン酸、ホスホナト、または直鎖、鎖状、分岐、または環状のアルキル、アルケニル、アルキニル、アリール、ヘテロアリール、ヘテロサイクリック、もしくはアシル基を含む。）
請求項１に記載の容器。
【請求項１３】
前記化学式６のプリン誘導体が、式中Ｒ２、Ｒ６、およびＲ７は水素；そしてＲ４はアミノである、以下の化学構造を有するアデニンを含む、
【化１３】
2009511369.tif 000104
請求項１２に記載の容器。
【請求項１４】
前記化学式１のプリン誘導体が、以下の化学式７の化学構造を有する化合物を含む、
【化１４】
2009511369.tif 000105
（式中ｘ、ｘ２、およびｔは二重結合であり；ｔ１、ｘ１、ｙ、およびｚは単結合であり;ｗ'、ｙ'、ｚ’、ｘ”、およびｙ”は１であり;ｔ’およびｘ’は０であり；Ｒ２は酸素、硫黄、ＣＲ８Ｒ９、ＳＯ２、またはＮＲ１０を含む二重結合によって結合された基であり；そしてＲ３、Ｒ４、Ｒ５、およびＲ６はそれぞれ独立して、水素、ヒドロキシル、アミノ、アミド、アルキルアミノ、アリールアミノ、アルコキシ、アリールオキシ、ニトロ、アシル、アルケニル、アルキニル、シアノ、スルホ、スルファト、メルカプト、イミノ、スルホニル、スルフェニル、スルフィニル、スルファモイル、ホスホニル、ホスフィニル、ホスホリル、ホスフィノ、チオエステル、チオエーテル、アンヒドリド、オキシムノ、ヒドラジノ、カルバミル、ホスホン酸、ホスホナト、または直鎖、鎖状、分岐、または環状のアルキル、アルケニル、アルキニル、アリール、ヘテロアリール、ヘテロサイクリック、もしくはアシル基を含む。）
請求項１に記載の容器。
【請求項１５】
前記化学式７のプリン誘導体が、式中Ｒ３、Ｒ５、およびＲ６は水素；Ｒ２は酸素；そしてＲ４はアミノである、以下の化学構造を有するグアニンを含む、
【化１５】
2009511369.tif 000106
請求項１４に記載の容器。
【請求項１６】
前記化学式１のプリン誘導体が、以下の化学式８の化学構造を有する化合物を含む、
【化１６】
2009511369.tif 000107
（式中ｘ２、ｙ、およびｔは二重結合であり；ｘ、ｘ１、ｔ１、およびｚは単結合であり;ｗ'、ｘ'、ｚ’、ｘ”、およびｙ”は１であり;ｔ’およびｙ’は０であり；Ｒ４は酸素、硫黄、ＣＲ８Ｒ９、ＳＯ２、またはＮＲ１０を含む二重結合によって結合された基であり；そしてＲ１、Ｒ２、Ｒ５、およびＲ６はそれぞれ独立して、水素、ヒドロキシル、アミノ、アミド、アルキルアミノ、アリールアミノ、アルコキシ、アリールオキシ、ニトロ、アシル、アルケニル、アルキニル、シアノ、スルホ、スルファト、メルカプト、イミノ、スルホニル、スルフェニル、スルフィニル、スルファモイル、ホスホニル、ホスフィニル、ホスホリル、ホスフィノ、チオエステル、チオエーテル、アンヒドリド、オキシムノ、ヒドラジノ、カルバミル、ホスホン酸、ホスホナト、または直鎖、鎖状、分岐、または環状のアルキル、アルケニル、アルキニル、アリール、ヘテロアリール、ヘテロサイクリック、もしくはアシル基を含む。）
請求項１に記載の容器。
【請求項１７】
前記化学式８のプリン誘導体が、式中Ｒ１およびＲ６は水素；Ｒ２はアミノ；Ｒ４は酸素；そしてＲ５はメチルである、以下の化学構造を有する７−メチルグアニンを含む、
【化１７】
2009511369.tif 000108
請求項１６に記載の容器。
【請求項１８】
前記化学式８のプリン誘導体が、式中Ｒ１、Ｒ５、およびＲ６は水素;Ｒ２はアミノ;そしてＲ４は硫黄である、以下の化学構造を有するチオグアニンを含む、
【化１８】
2009511369.tif 000109
請求項１６に記載の容器。
【請求項１９】
前記化学式８のプリン誘導体が、式中Ｒ１、Ｒ２、Ｒ５、およびＲ６は水素;そしてＲ４は硫黄である、以下の化学構造を有する６−メルカプトプリンを含む、
【化１９】
2009511369.tif 000110
請求項１６に記載の容器。
【請求項２０】
前記化学式８のプリン誘導体が、式中Ｒ１、Ｒ２、Ｒ５、およびＲ６は水素;そしてＲ４は酸素である、以下の化学構造を有するヒポキサンチンを含む、
【化２０】
2009511369.tif 000111
請求項１６に記載の容器。
【請求項２１】
前記化学式のプリン誘導体が、以下の化学式９の化学構造を有する化合物を含む、
【化２１】
2009511369.tif 000112
（式中ｘ１、ｙ、ｔ１、およびｚは二重結合であり；ｘ、ｘ２、およびｔは単結合であり;ｗ'、ｘ'、ｘ”、およびｙ”は１であり;ｔ’、ｙ’、およびｚ’は０であり；そしてＲ１、Ｒ２、Ｒ４、およびＲ６はそれぞれ独立して、水素、ヒドロキシル、アミノ、アミド、アルキルアミノ、アリールアミノ、アルコキシ、アリールオキシ、ニトロ、アシル、アルケニル、アルキニル、シアノ、スルホ、スルファト、メルカプト、イミノ、スルホニル、スルフェニル、スルフィニル、スルファモイル、ホスホニル、ホスフィニル、ホスホリル、ホスフィノ、チオエステル、チオエーテル、アンヒドリド、オキシムノ、ヒドラジノ、カルバミル、ホスホン酸、ホスホナト、または直鎖、鎖状、分岐、または環状のアルキル、アルケニル、アルキニル、アリール、ヘテロアリール、ヘテロサイクリック、もしくはアシル基を含む。）
請求項１に記載の容器。
【請求項２２】
前記化学式９のプリン誘導体が、式中Ｒ１、Ｒ２、Ｒ４、およびＲ６は水素である、以下の化学構造を有する１Ｈ−プリンを含む、
【化２２】
2009511369.tif 000113
請求項２１に記載の容器。
【請求項２３】
前記化学式９のプリン誘導体が、式中Ｒ１およびＲ６は水素;そしてＲ２およびＲ４はアミノである、以下の化学構造を有するジアミノプリンを含む、
【化２３】
2009511369.tif 000114
請求項２１に記載の容器。
【請求項２４】
前記化学式１のプリン誘導体が、式中ｘ、ｘ２、ｙ、およびｔは二重結合であり; ｘ１、ｔ１、およびｚは単結合であり;ｘ’、ｙ’、およびｔ’は０であり;ｘ”、ｙ”、ｚ'、およびｗ'は１であり;そしてＲ２、Ｒ４、Ｒ５、およびＲ６は水素である、以下の化学構造を有する７Ｈ−プリンを含む、
【化２４】
2009511369.tif 000115
請求項１に記載の容器。
【請求項２５】
前記プリン誘導体がポリエステル組成物中、ポリエステル組成物の約０．２から約１０重量パーセントの範囲の量で存在する請求項１に記載の容器。
【請求項２６】
前記プリン誘導体がポリエステル組成物中、ポリエステル組成物の約３から約１０重量パーセントの範囲の量で存在する請求項１に記載の容器。
【請求項２７】
前記プリン誘導体がポリエステル組成物中、ポリエステル組成物の約３から約５重量パーセントの範囲の量で存在する請求項１に記載の容器。
【請求項２８】
前記ポリエステルがポリエチレンテレフタレートを含む請求項１に記載の容器。
【請求項２９】
前記ポリエステル組成物が、１００モルパーセントの二塩基酸成分および１００モルパーセントのジオール成分に対して、２０パーセント未満の二塩基酸変性もしくは１０パーセント未満のグリコール変性、もしくはその両方の変性を有するポリ（エチレンテレフタレート）系コポリマーを含有する、請求項１に記載の容器。
【請求項３０】
前記請求項１の容器に注入された飲料およびパッケージを密閉するための封止部材を有するパッケージされた飲料。
【請求項３１】
ポリエステルおよびプリン誘導体を含有する、食物及び飲料をパッケージするための及び増強されたガスバリア性を有するためのポリエステル組成物であって、
前記プリン誘導体が、以下の化学式1の化学構造を有する化合物を含む、
【化２５】
2009511369.tif 000116
（式中Ｒ１、Ｒ３、Ｒ５、およびＲ７はそれぞれ独立して、水素、アリールアミノ、アルコキシ、アリールオキシ、アルケニル、アルキニル、または直鎖、鎖状、分岐、または環状アルキル、アルケニル、アルキニル、アリール、ヘテロアリール、ヘテロサイクリック、もしくはアシル基を含み；
ｔ、ｔ１、ｘ、ｘ１、ｘ２、ｙ、およびｚはそれぞれ独立して、単結合または二重結合であり；ｔ’、ｘ'、ｙ'、およびｚ'はそれぞれ独立して、０または１であり；ｘ”、ｙ”、およびｗ'はそれぞれ独立して、１または２であり；
ｘが二重結合の場合、ｘ１は単結合であり；ｘ１が二重結合の場合、ｘおよびｘ２は単結合であり；ｘ２が二重結合の場合、ｘ１およびｔ１は単結合であり；ｔが二重結合の場合、ｔ１およびｚは単結合であり；ｚが二重結合の場合、ｔは単結合であり；ｔ１が二重結合の場合、tおよびｘ２は単結合であり；ｘが二重結合の場合、ｘ'は０であり；ｘまたはｘ１が二重結合の場合、ｘ”は１であり;ｙが二重結合の場合、ｙ'は０でありｙ”は１であり;ｔまたはｔ１が二重結合の場合、ｔ’は０であり；ｚおよびｔが単結合の場合、ｗ'は２であり;ｚまたはｔが二重結合の場合、ｗ'は１であり;ｚが二重結合の場合、ｚ'は０であり；ｘ、ｙ、またはｚはそれぞれ独立して単結合の場合、ｘ'、ｙ'、およびｚ'はそれぞれ独立して１であり；
Ｒ２、Ｒ４、およびＲ６はそれぞれ独立して、単結合または二重結合によって結合された基であってもよく；
Ｒ２、Ｒ４、またはＲ６が単結合によって結合された基である場合、Ｒ２、Ｒ４、およびＲ６はそれぞれ独立して、水素、ヒドロキシル、アミノ、アミド、アルキルアミノ、アリールアミノ、アルコキシ、アリールオキシ、ニトロ、アシル、アルケニル、アルキニル、シアノ、スルホ、スルファト、メルカプト、イミノ、スルホニル、スルフェニル、スルフィニル、スルファモイル、ホスホニル、ホスフィニル、ホスホリル、ホスフィノ、チオエステル、チオエーテル、アンヒドリド、オキシムノ、ヒドラジノ、カルバミル、ホスホン酸、ホスホナト、または直鎖、鎖状、分岐、または環状のアルキル、アルケニル、アルキニル、アリール、ヘテロアリール、ヘテロサイクリック、もしくはアシル基を含み；
Ｒ２、Ｒ４、またはＲ６が二重結合によって結合された基である場合、Ｒ２、Ｒ４、およびＲ６はそれぞれ独立して、酸素、硫黄、ＣＲ８Ｒ９、ＳＯ２、もしくはＮＲ１０を含み；Ｒ８およびＲ９はそれぞれ独立して、水素、ヒドロキシル、アミノ、アミド、アルキルアミノ、アリールアミノ、アルコキシ、アリールオキシ、ニトロ、アシル、アルケニル、アルキニル、シアノ、スルホ、スルファト、メルカプト、イミノ、スルホニル、スルフェニル、スルフィニル、スルファモイル、ホスホニル、ホスフィニル、ホスホリル、ホスフィノ、チオエステル、チオエーテル、アンヒドリド、オキシムノ、ヒドラジノ、カルバミル、ホスホン酸、ホスホナト、または直鎖、鎖状、分岐、または環状のアルキル、アルケニル、アルキニル、アリール、ヘテロアリール、ヘテロサイクリック、もしくはアシル基を含み;Ｒ１０は水素、アリールアミノ、アルコキシ、アリールオキシ、アルケニル、アルキニル、または直鎖、鎖状、分岐、または環状のアルキル、アルケニル、アルキニル、アリール、ヘテロアリール、ヘテロサイクリック、もしくはアシル基を含み；
ｘ”が２の場合、両方のＲ２は同一または異なっていてもよく；ｙ”が２の場合、両方のＲ４は同一または異なっていてもよく; そしてｗ'が２の場合、両方のＲ６は同一または異なっていてもよい。）
ポリエステル組成物。
【請求項３２】
ａ）前記ポリエステルがポリエステル組成物中、ポリエステル組成物の約９５から約９９重量パーセントの範囲の量で存在し；そして
ｂ）前記プリン誘導体がポリエステル組成物中、ポリエステル組成物の約０．２から約１０重量パーセントの範囲の量で存在する、
請求項３１に記載のポリエステル組成物。
【請求項３３】
前記化学式1のプリン誘導体が、以下の化学式２の化学構造を有する化合物を含む、
【化２６】
2009511369.tif 000117
（式中ｘ、ｘ１、ｙ、およびｚは単結合であり；ｘ２およびｔは二重結合であり;ｗ'、ｘ'、ｙ'、ｚ'、ｘ”、およびｙ”は１であり;ｔ'は０であり;Ｒ２およびＲ４はそれぞれ独立して、酸素、硫黄、ＣＲ８Ｒ９、ＳＯ２、またはＮＲ１０を含む二重結合によって結合された基であり；そしてＲ１、Ｒ３、Ｒ５、およびＲ６はそれぞれ独立して、水素、ヒドロキシル、アミノ、アミド、アルキルアミノ、アリールアミノ、アルコキシ、アリールオキシ、ニトロ、アシル、アルケニル、アルキニル、シアノ、スルホ、スルファト、メルカプト、イミノ、スルホニル、スルフェニル、スルフィニル、スルファモイル、ホスホニル、ホスフィニル、ホスホリル、ホスフィノ、チオエステル、チオエーテル、アンヒドリド、オキシムノ、ヒドラジノ、カルバミル、ホスホン酸、ホスホナト、または直鎖、鎖状、分岐、または環状のアルキル、アルケニル、アルキニル、アリール、ヘテロアリール、ヘテロサイクリック、もしくはアシル基を含む。）
請求項３１に記載のポリエステル組成物。
【請求項３４】
前記化学式２のプリン誘導体が、式中Ｒ１およびＲ６は水素;Ｒ２およびＲ４は酸素;そしてＲ３およびＲ５はメチルである、以下の化学構造を有するプリンジオンであるテオブロミンを含む、
【化２７】
2009511369.tif 000118
請求項３３に記載のポリエステル組成物。
【請求項３５】
前記化学式２のプリン誘導体が、式中Ｒ６は水素；Ｒ２およびＲ４は酸素；そしてＲ１、Ｒ３およびＲ５はメチルである、以下の化学構造を有するプリンジオンであるカフェインを含む、
【化２８】
2009511369.tif 000119
請求項３３に記載のポリエステル組成物。
【請求項３６】
前記化学式２のプリン誘導体が、式中Ｒ５およびＲ６は水素；Ｒ２およびＲ４は酸素；そしてＲ１およびＲ３はメチルである、以下の化学構造を有するプリンジオンであるテオフィリンを含む、
【化２９】
2009511369.tif 000120
請求項３３に記載のポリエステル組成物。
【請求項３７】
前記化学式２のプリン誘導体が、式中Ｒ１、Ｒ３、Ｒ５、およびＲ６は水素；そしてＲ２およびＲ４は酸素である、以下の化学構造を有するプリンジオンであるキサンチンを含む、
【化３０】
2009511369.tif 000121
請求項３３に記載のポリエステル組成物。
【請求項３８】
前記化学式１のプリン誘導体が、以下の化学式３の化学構造を有する化合物を含む、
【化３１】
2009511369.tif 000122
（式中ｘ、ｘ１、ｙ、ｔ、およびｔ１は単結合であり；ｘ２およびｚは二重結合であり;ｔ'、ｗ'、ｘ'、ｙ'、ｘ”、およびｙ”は１であり;ｚ'は０であり; Ｒ２およびＲ４はそれぞれ独立して、酸素、硫黄、ＣＲ８Ｒ９、ＳＯ２、またはＮＲ１０を含む二重結合によって結合された基であり；そしてＲ１、Ｒ３、Ｒ６、およびＲ７はそれぞれ独立して、水素、ヒドロキシル、アミノ、アミド、アルキルアミノ、アリールアミノ、アルコキシ、アリールオキシ、ニトロ、アシル、アルケニル、アルキニル、シアノ、スルホ、スルファト、メルカプト、イミノ、スルホニル、スルフェニル、スルフィニル、スルファモイル、ホスホニル、ホスフィニル、ホスホリル、ホスフィノ、チオエステル、チオエーテル、アンヒドリド、オキシムノ、ヒドラジノ、カルバミル、ホスホン酸、ホスホナト、または直鎖、鎖状、分岐、または環状のアルキル、アルケニル、アルキニル、アリール、ヘテロアリール、ヘテロサイクリック、もしくはアシル基を含む。）
請求項３１に記載のポリエステル組成物。
【請求項３９】
前記化学式１のプリン誘導体が、以下の化学式４の化学構造を有する化合物を含む、
【化３２】
2009511369.tif 000123
（式中ｘ、ｘ１、ｙ、ｔ、ｔ１、およびｚは単結合であり；ｘ２は二重結合であり;ｔ'、ｗ'、ｘ'、ｙ'、ｚ’、ｘ”、およびｙ”は１であり;Ｒ２、Ｒ４、およびＲ６はそれぞれ独立して、酸素、硫黄、ＣＲ８Ｒ９、ＳＯ２、またはＮＲ１０を含み二重結合によって結合された基であり；そしてＲ１、Ｒ３、Ｒ５、およびＲ７はそれぞれ独立して、水素、ヒドロキシル、アミノ、アミド、アルキルアミノ、アリールアミノ、アルコキシ、アリールオキシ、ニトロ、アシル、アルケニル、アルキニル、シアノ、スルホ、スルファト、メルカプト、イミノ、スルホニル、スルフェニル、スルフィニル、スルファモイル、ホスホニル、ホスフィニル、ホスホリル、ホスフィノ、チオエステル、チオエーテル、アンヒドリド、オキシムノ、ヒドラジノ、カルバミル、ホスホン酸、ホスホナト、または直鎖、鎖状、分岐、または環状のアルキル、アルケニル、アルキニル、アリール、ヘテロアリール、ヘテロサイクリック、もしくはアシル基を含む。）
請求項３１に記載のポリエステル組成物、
【請求項４０】
前記化学式４のプリン誘導体が、式中Ｒ１、Ｒ３、Ｒ５、およびＲ７は水素；そしてＲ２、Ｒ４、およびＲ６は酸素である、以下の化学構造を有するプリンジオンである尿酸を含む、
【化３３】
2009511369.tif 000124
請求項３９に記載のポリエステル組成物。
【請求項４１】
前記化学式１のプリン誘導体が、以下の化学式５の化学構造を有する化合物を含む、
【化３４】
2009511369.tif 000125
（式中ｘ、ｘ１、ｔ１、およびｚは単結合であり；ｘ２、ｔ、およびｙは二重結合であり;ｗ'、ｘ'、ｚ’、ｘ”、およびｙ”は１であり; ｙ’およびｔ’は０であり；Ｒ４は酸素、硫黄、ＣＲ８Ｒ９、ＳＯ２、またはＮＲ１０を含む二重結合によって結合された基であり；そしてＲ１、Ｒ２、Ｒ５、およびＲ６はそれぞれ独立して、水素、ヒドロキシル、アミノ、アミド、アルキルアミノ、アリールアミノ、アルコキシ、アリールオキシ、ニトロ、アシル、アルケニル、アルキニル、シアノ、スルホ、スルファト、メルカプト、イミノ、スルホニル、スルフェニル、スルフィニル、スルファモイル、ホスホニル、ホスフィニル、ホスホリル、ホスフィノ、チオエステル、チオエーテル、アンヒドリド、オキシムノ、ヒドラジノ、カルバミル、ホスホン酸、ホスホナト、または直鎖、鎖状、分岐、または環状のアルキル、アルケニル、アルキニル、アリール、ヘテロアリール、ヘテロサイクリック、もしくはアシル基を含む。）
請求項３１に記載のポリエステル組成物。
【請求項４２】
前記化学式５のプリン誘導体が、式中Ｒ１、Ｒ５、およびＲ６は水素；Ｒ２はアミノ；そしてＲ４は酸素である、以下の化学構造を有するグアニンを含む、
【化３５】
2009511369.tif 000126
請求項４１に記載のポリエステル組成物。
【請求項４３】
前記化学式１のプリン誘導体が、以下の化学式６の化学構造を有する化合物を含む、
【化３６】
2009511369.tif 000127
（式中ｘ、ｘ２、ｙ、およびｚは二重結合であり；ｘ１、ｔ、およびｔ１は単結合であり;ｔ'、ｗ'、ｘ”、およびｙ”は１であり;ｘ’、ｙ’、およびｚ’は０であり；そしてＲ２、Ｒ４、Ｒ６、およびＲ７は水素、ヒドロキシル、アミノ、アミド、アルキルアミノ、アリールアミノ、アルコキシ、アリールオキシ、ニトロ、アシル、アルケニル、アルキニル、シアノ、スルホ、スルファト、メルカプト、イミノ、スルホニル、スルフェニル、スルフィニル、スルファモイル、ホスホニル、ホスフィニル、ホスホリル、ホスフィノ、チオエステル、チオエーテル、アンヒドリド、オキシムノ、ヒドラジノ、カルバミル、ホスホン酸、ホスホナト、または直鎖、鎖状、分岐、または環状のアルキル、アルケニル、アルキニル、アリール、ヘテロアリール、ヘテロサイクリック、もしくはアシル基を含む。）
請求項３１に記載のポリエステル組成物。
【請求項４４】
前記化学式６のプリン誘導体が、式中Ｒ２、Ｒ６、およびＲ７は水素；そしてＲ４はアミノである、以下の化学構造を有するアデニンを含む、
【化３７】
2009511369.tif 000128
請求項４３に記載のポリエステル組成物。
【請求項４５】
前記化学式１のプリン誘導体が、以下の化学式７の化学構造を有する化合物を含む、
【化３８】
2009511369.tif 000129
（式中ｘ、ｘ２、およびｔは二重結合であり；ｔ１、ｘ１、ｙ、およびｚは単結合であり;ｗ'、ｙ'、ｚ’、ｘ”、およびｙ”は１であり;ｔ’およびｘ’は０であり；Ｒ２は酸素、硫黄、ＣＲ８Ｒ９、ＳＯ２、またはＮＲ１０を含む二重結合によって結合された基であり；そしてＲ３、Ｒ４、Ｒ５、およびＲ６はそれぞれ独立して、水素、ヒドロキシル、アミノ、アミド、アルキルアミノ、アリールアミノ、アルコキシ、アリールオキシ、ニトロ、アシル、アルケニル、アルキニル、シアノ、スルホ、スルファト、メルカプト、イミノ、スルホニル、スルフェニル、スルフィニル、スルファモイル、ホスホニル、ホスフィニル、ホスホリル、ホスフィノ、チオエステル、チオエーテル、アンヒドリド、オキシムノ、ヒドラジノ、カルバミル、ホスホン酸、ホスホナト、または直鎖、鎖状、分岐、または環状のアルキル、アルケニル、アルキニル、アリール、ヘテロアリール、ヘテロサイクリック、もしくはアシル基を含む。）
請求項３１に記載のポリエステル組成物。
【請求項４６】
前記化学式７のプリン誘導体が、式中Ｒ３、Ｒ５、およびＲ６は水素；Ｒ２は酸素；そしてＲ４はアミノである、以下の化学構造を有するグアニンを含む、
【化３９】
2009511369.tif 000130
請求項４５に記載のポリエステル組成物。
【請求項４７】
前記化学式１のプリン誘導体が、以下の化学式８の化学構造を有する化合物を含む、
【化４０】
2009511369.tif 000131
（式中ｘ２、ｙ、およびｔは二重結合であり；ｘ、ｘ１、ｔ１、およびｚは単結合であり;ｗ'、ｘ'、ｚ’、ｘ”、およびｙ”は１であり;ｔ’およびｙ’は０であり；Ｒ４は酸素、硫黄、ＣＲ８Ｒ９、ＳＯ２、またはＮＲ１０を含む二重結合によって結合された基であり；そしてＲ１、Ｒ２、Ｒ５、およびＲ６はそれぞれ独立して、水素、ヒドロキシル、アミノ、アミド、アルキルアミノ、アリールアミノ、アルコキシ、アリールオキシ、ニトロ、アシル、アルケニル、アルキニル、シアノ、スルホ、スルファト、メルカプト、イミノ、スルホニル、スルフェニル、スルフィニル、スルファモイル、ホスホニル、ホスフィニル、ホスホリル、ホスフィノ、チオエステル、チオエーテル、アンヒドリド、オキシムノ、ヒドラジノ、カルバミル、ホスホン酸、ホスホナト、または直鎖、鎖状、分岐、または環状のアルキル、アルケニル、アルキニル、アリール、ヘテロアリール、ヘテロサイクリック、もしくはアシル基を含む。）
請求項３１に記載のポリエステル組成物。
【請求項４８】
前記化学式８のプリン誘導体が、式中Ｒ１およびＲ６は水素；Ｒ２はアミノ；Ｒ４は酸素；そしてＲ５はメチルである、以下の化学構造を有する７−メチルグアニンを含む、
【化４１】
2009511369.tif 000132
請求項４７に記載のポリエステル組成物。
【請求項４９】
前記化学式８のプリン誘導体が、式中Ｒ１、Ｒ５、およびＲ６は水素;Ｒ２はアミノ;そしてＲ４は硫黄である、以下の化学構造を有するチオグアニンを含む、
【化４２】
2009511369.tif 000133
請求項４７に記載のポリエステル組成物。
【請求項５０】
前記化学式８のプリン誘導体が、式中Ｒ１、Ｒ２、Ｒ５、およびＲ６は水素;そしてＲ４は硫黄である、以下の化学構造を有する６−メルカプトプリンを含む、
【化４３】
2009511369.tif 000134
請求項４７に記載のポリエステル組成物。
【請求項５１】
前記化学式８のプリン誘導体が、式中Ｒ１、Ｒ２、Ｒ５、およびＲ６は水素;そしてＲ４は酸素である、以下の化学構造を有するヒポキサンチンを含む、
【化４４】
2009511369.tif 000135
請求項４７に記載のポリエステル組成物。
【請求項５２】
前記化学式のプリン誘導体が、以下の化学式９の化学構造を有する化合物を含む、
【化４５】
2009511369.tif 000136
（式中ｘ１、ｙ、ｔ１、およびｚは二重結合であり；ｘ、ｘ２、およびｔは単結合であり;ｗ'、ｘ'、ｘ”、およびｙ”は１であり;ｔ’、ｙ’、およびｚ’は０であり；そしてＲ１、Ｒ２、Ｒ４、およびＲ６はそれぞれ独立して、水素、ヒドロキシル、アミノ、アミド、アルキルアミノ、アリールアミノ、アルコキシ、アリールオキシ、ニトロ、アシル、アルケニル、アルキニル、シアノ、スルホ、スルファト、メルカプト、イミノ、スルホニル、スルフェニル、スルフィニル、スルファモイル、ホスホニル、ホスフィニル、ホスホリル、ホスフィノ、チオエステル、チオエーテル、アンヒドリド、オキシムノ、ヒドラジノ、カルバミル、ホスホン酸、ホスホナト、または直鎖、鎖状、分岐、または環状のアルキル、アルケニル、アルキニル、アリール、ヘテロアリール、ヘテロサイクリック、もしくはアシル基を含む。）
請求項３１に記載のポリエステル組成物。
【請求項５３】
前記化学式９のプリン誘導体が、式中Ｒ１、Ｒ２、Ｒ４、およびＲ６は水素である、以下の化学構造を有する１Ｈ−プリンを含む、
【化４６】
2009511369.tif 000137
請求項５２に記載のポリエステル組成物。
【請求項５４】
前記化学式９のプリン誘導体が、式中Ｒ１およびＲ６は水素;そしてＲ２およびＲ４はアミノである、以下の化学構造を有するジアミノプリンを含む、
【化４７】
2009511369.tif 000138
請求項５２に記載のポリエステル組成物。
【請求項５５】
前記化学式１のプリン誘導体が、式中ｘ、ｘ２、ｙ、およびｔは二重結合であり;ｘ１、ｔ１、およびｚは単結合であり;ｘ’、ｙ’、およびｔ’は０であり;ｘ”、ｙ”、ｚ'、およびｗ'は１であり;そしてＲ２、Ｒ４、Ｒ５、およびＲ６は水素である、以下の化学構造を有する７Ｈ−プリンを含む、
【化４８】
2009511369.tif 000139
請求項３１に記載のポリエステル組成物。
【請求項５６】
前記ポリエステルがポリエチレンテレフタレートを含む請求項３１に記載のポリエステル組成物。
【請求項５７】
前記ポリエステルが、１００モルパーセントの二塩基酸成分および１００モルパーセントのジオール成分に対して、２０パーセント未満の二塩基酸変性または１０パーセント未満のグリコール変性、またはその両方の変性を有するポリ（エチレンテレフタレート）系コポリマーを含有する、請求項３１に記載のポリエステル組成物。
【請求項５８】
前記プリン誘導体がポリエステル組成物中、ポリエステル組成物の約０．２から約１０重量パーセントの範囲の量で存在する請求項３１に記載のポリエステル組成物。
【請求項５９】
前記プリン誘導体がポリエステル組成物中、ポリエステル組成物の約３から約１０重量パーセントの範囲の量で存在する請求項３１に記載のポリエステル組成物。
【請求項６０】
前記プリン誘導体がポリエステル組成物中、ポリエステル組成物の約３から約５重量パーセントの範囲の量で存在する請求項３１に記載のポリエステル組成物。
【国際調査報告】
2009511369.tif 000140
2009511369.tif 000141